(57)【要約】  金属回路層、支持体及び接着材層をこの順に含む配線板と、前記接着材層上に配置された第一の仮支持体とを含む第一の積層体の前記金属回路層上に、第二の仮支持体を配置して第二の積層体を得ること、前記第二の積層体から、前記第一の仮支持体を除去して第三の積層体を得ること、並びに前記第三の積層体の接着材層とヒートシンクとを接触させ、前記接着材層を硬化させること、を含むヒートシンク付配線板の製造方法。
2014021439.tif 000002
【特許請求の範囲】
【請求項１】
金属回路層、支持体及び接着材層をこの順に含む配線板と、前記接着材層上に配置された第一の仮支持体とを含む第一の積層体の前記金属回路層上に、第二の仮支持体を配置して第二の積層体を得ること、前記第二の積層体から、前記第一の仮支持体を除去して第三の積層体を得ること、並びに前記第三の積層体の接着材層とヒートシンクとを接触させ、前記接着材層を硬化させること、を含むヒートシンク付配線板の製造方法。
【請求項２】
前記支持体及び前記接着材層の総厚みの平均値が６μｍ以上１００μｍ以下である請求項１に記載のヒートシンク付配線板の製造方法。
【請求項３】
前記支持体が絶縁層を含み、該絶縁層の厚みの平均値が３μｍ以上６０μｍ以下である請求項１又は請求項２に記載のヒートシンク付配線板の製造方法。
【請求項４】
前記接着材層の厚みの平均値が３μｍ以上７０μｍ以下である請求項１〜請求項３のいずれか１項に記載のヒートシンク付配線板の製造方法。
【請求項５】
前記接着材層が熱硬化性である請求項１〜請求項４のいずれか１項に記載のヒートシンク付配線板の製造方法。
【請求項６】
前記第一の仮支持体の厚みの平均値が１５μｍ以上３００μｍ以下である請求項１〜請求項５のいずれか１項に記載のヒートシンク付配線板の製造方法。
【請求項７】
１５０℃〜２２０℃の温度範囲及び１０分〜３６０分の時間範囲で加熱して、前記接着材層を硬化させることを含む請求項５又は請求項６に記載のヒートシンク付配線板の製造方法。
【請求項８】
１５０℃〜２２０℃の温度範囲及び１０分〜３６０分の時間で加熱しながら、０．１ＭＰａ〜１０ＭＰａに加圧して、前記接着材層を硬化させることを含む請求項５又は請求項６に記載のヒートシンク付配線板の製造方法。
【請求項９】
請求項１〜請求項８のいずれか１項に記載のヒートシンク付配線板の製造方法によりヒートシンク付配線板を得ること、及び、
前記ヒートシンク付配線板の前記金属回路層上に部品を実装すること、
を含むヒートシンク付部品実装配線板の製造方法。
【請求項１０】
請求項１〜請求項８のいずれか１項に記載の製造方法により得られたヒートシンク付配線板。
【請求項１１】
請求項９に記載の製造方法により得られたヒートシンク付部品実装配線板。
【発明の詳細な説明】
【技術分野】
【０００１】
本発明は、ヒートシンク付配線板、ヒートシンク付部品実装配線板及びそれらの製造方法に関する。
【背景技術】
【０００２】
電子部品の小型化又は集積化によって電子部品の発熱量が年々増加しており、電子部品を実装する配線板には高い放熱性が必要とされている。このため従来より、放熱性を高めるために配線板にヒートシンク等の放熱部材を取り付けることが行われている。更に、この配線板には電子部品の発する熱をより効率的に外部に逃がすことが求められる。このため、回路層とは反対側の面（以下、「裏面」ともいう）にアルミ、銅等の金属板を片面に配したいわゆる金属ベース配線板が使用されることが多い（例えば、特開平９−４６０５１号公報参照）。一般に金属ベース配線板は、部品実装後に、粘着シート等を介してヒートシンクに貼り付けられる。
【発明の概要】
【発明が解決しようとする課題】
【０００３】
粘着シートを使用する場合には、充分な接着力を得る為に数十μｍ〜数百μｍの厚みが必要となる。しかしながら、厚みを厚くすることに伴い、熱抵抗が高くなる傾向がある。特に、金属ベース配線板では１ｍｍ厚程度の剛直な金属基板が用いられており、剛直なヒートシンクとの間に薄い粘着シートを挿入しても、充分に配線板を密着できないという課題があった。この課題を解決するために、金属ベース配線板をヒートシンクに取り付ける際には、粘着シートから剥離して脱落しないように、配線板の一部はヒートシンクにネジ固定される場合がある。しかしながら、この方法は、ネジ固定を行う手間がかかる上に、配線板の一部をネジ固定すると、配線板全体の密着性にムラが生じ、熱抵抗を増大させることがあった。【０００４】
一方、配線板の中でもフレキシブルな配線板は柔軟性を有するために、比較的薄い粘着シートでもヒートシンクに配線板を取り付けることが可能である。しかし、粘着シートの厚みが薄い場合には、部品実装時のリフロー処理に対する耐性が充分とは言えない。このため、比較的薄い粘着シートは、部品実装後の配線板に貼付されることとなる。部品実装した配線板の表面に該部品が突出して設置されているため、部品実装した配線板をヒートシンクに取り付けるために部品を強く押すと、部品が破壊される可能性がある。そのため、部品を実装したフレキシブルな配線板をヒートシンクに取り付ける際には、部品が破損しないように、部品が配置されていない部分をヒートシンクに軽く押し付けて配線板を貼り付ける必要がある。
しかしながら、フレキシブルな配線板の部品が配置されていない部分のみを加圧するだけで高い密着性を得ることは困難であり、密着性の不良は熱抵抗を増大させることになる。【０００５】
従って本発明は、配線板とヒートシンクとの密着性に優れ、高い熱伝導性を有するヒートシンク付配線板及びヒートシンク付部品実装配線板並びにこれらの製造方法を提供することを目的とする。
【課題を解決するための手段】
【０００６】
前記課題を解決するための具体的手段は以下の通りである。
［１］金属回路層、支持体、及び接着材層をこの順に含む配線板と、前記接着材層上に配置された第一の仮支持体とを含む第一の積層体の前記金属回路層上に、第二の仮支持体を配置して第二の積層体を得ること、前記第二の積層体から、前記第一の仮支持体を除去して第三の積層体を得ること、並びに前記第三の積層体の接着材層とヒートシンクとを接触させ、前記接着材層を硬化させること、を含むヒートシンク付配線板の製造方法。
［２］前記支持体及び接着材層の総厚みの平均値が６μｍ以上１００μｍ以下である［１］に記載のヒートシンク付配線板の製造方法。
［３］前記支持体が絶縁層を含み、該絶縁層の厚みの平均値が３μｍ以上６０μｍ以下である［１］又は［２］に記載のヒートシンク付配線板の製造方法。
［４］前記接着材層の厚みの平均値が３μｍ以上７０μｍ以下である［１］〜［３］のいずれかに記載のヒートシンク付配線板の製造方法。
［５］前記接着材層が熱硬化性である［１］〜［４］のいずれかに記載のヒートシンク付配線板の製造方法。
［６］前記第一の仮支持体の厚みの平均値が１５μｍ以上３００μｍ以下である［１］〜［５］のいずれか１項に記載のヒートシンク付配線板の製造方法。
［７］  １５０℃〜２２０℃の温度範囲及び１０分〜３６０分の時間範囲で加熱して、前記接着材層を硬化させることを含む［５］又は［６］に記載のヒートシンク付配線板の製造方法。
［８］  １５０℃〜２２０℃の温度範囲及び１０分〜３６０分の時間で加熱しながら、０．１ＭＰａ〜１０ＭＰａに加圧して、前記接着材層を硬化させることを含む［５］又は［６］に記載のヒートシンク付配線板の製造方法。
［９］［１］〜［８］のいずれか１に記載の製造方法によりヒートシンク付配線板を得ること、及び、前記ヒートシンク付配線板の前記金属回路層上に部品を実装すること、を含むヒートシンク付部品実装配線板の製造方法。
［１０］［１］〜［８］のいずれか１に記載の製造方法により得られたヒートシンク付配線板。
［１１］［９］に記載の製造方法により得られたヒートシンク付部品実装配線板。
［１２］回路形成用金属層、支持体、接着材層及び第一の仮支持体をこの順に含む配線板材料と、第二の仮支持体と、を含み、［１］〜［８］のいずれか１に記載のヒートシンク付配線板の製造方法に使用される、セット。
［１３］金属回路層、支持体及び接着材層をこの順に含む配線板と、前記接着材層上に配置された第一の仮支持体とを含む仮支持体付配線板と、第二の仮支持体と、を含み、［１］〜［８］のいずれか１に記載のヒートシンク付配線板の製造方法に使用される、セット。
［１４］［１］〜［８］のいずれか１に記載のヒートシンク付配線板の製造方法における、回路形成用金属層、支持体、接着材層及び第一の仮支持体をこの順に含む配線板材料と、第二の仮支持体と、を含むセットの使用。
［１５］［９］に記載のヒートシンク付部品実装配線板の製造方法における、金属回路層、支持体及び接着材層をこの順に含む配線板と、前記接着材層上に配置された第一の仮支持体とを含む仮支持体付配線板と、第二の仮支持体と、を含むセットの使用。
［１６］［１］〜［８］のいずれか１に記載のヒートシンク付配線板の製造方法における、回路形成用金属層、支持体、接着材層及び第一の仮支持体をこの順に含む配線板材料と、第二の仮支持体と、を含むセットの使用。
［１７］［９］に記載のヒートシンク付部品実装配線板の製造方法における、金属回路層、支持体及び接着材層をこの順に含む配線板と、前記接着材層上に配置された第一の仮支持体とを含む仮支持体付配線板と、第二の仮支持体と、を含むセットの使用。
【発明の効果】
【０００７】
本発明によれば、配線板とヒートシンクとの密着性に優れ、高い熱伝導性を有するヒートシンク付配線板及びヒートシンク付部品実装配線板並びにこれらの製造方法を提供できる。  
【図面の簡単な説明】
【０００８】
【図１】本発明にかかるヒートシンク付配線板の一例の部分断面図である。
【図２】本発明にかかる配線板材料の一例の部分断面図である。
【図３】本発明にかかる配線板材料及び第一の仮支持体が積層された第一の積層体の一例の部分断面図である。
【図４】本発明にかかるヒートシンク付配線板の製造方法の一例を説明する部分断面図である。
【図５】本発明にかかるヒートシンク付配線板の製造方法の一例を説明する上面図である。
【図６】本発明にかかるヒートシンク付部品実装配線板の一例を示す部分断面図である。
【図７】本発明にかかるヒートシンク付部品実装配線板の一例を示す上面図である。
【図８】従来のヒートシンク付部品実装配線板の製造方法の一例を説明する部分断面図である。
【発明を実施するための形態】
【０００９】
本明細書において「工程」との語は、独立した工程だけではなく、他の工程と明確に区別できない場合であってもその工程の所期の目的が達成されれば、本用語に含まれる。また「〜」を用いて示された数値範囲は、「〜」の前後に記載される数値をそれぞれ最小値及び最大値として含む範囲を示す。更に組成物中の各成分の含有量は、組成物中に各成分に該当する物質が複数存在する場合、特に断らない限り、組成物中に存在する当該複数の物質の合計量を意味する。本明細書において「層」との語は、平面図として観察したときに、全面に形成されている形状の構成に加えて、一部に形成されている形状の構成も包含される。本明細書において「積層体」との語は、２以上の層が重ね合わされた重層体を意味し、重層体に含まれる各層は、互いに密着結合して重ね合わされていてもよく、剥離等によって互いに分離可能に重ね合わされていてもよい。
【００１０】
本発明のヒートシンク付配線板の製造方法は、金属回路層、支持体及び接着材層をこの順に含む配線板と、前記接着材層上に配置された第一の仮支持体とを含む第一の積層体の前記金属回路層上に、第二の仮支持体を配置して第二の積層体を得ること（以下、第二の積層体作製工程ともいう）、前記第二の積層体から、前記第一の仮支持体を除去して第三の積層体を得ること（以下、第三の積層体作製工程ともいう）、並びに前記第三の積層体の接着材層とヒートシンクとを接触させ、前記接着材層を硬化させること（以下、接着工程ともいう）を含む。前記製造方法は、必要に応じてその他の工程を更に含んでもよい。
【００１１】
また、本発明のヒートシンク付部品実装配線板の製造方法は、本発明のヒートシンク付き配線板の製造方法によりヒートシンク付配線板を得ること、及び、前記ヒートシンク付配線板の前記金属回路層上に部品を実装すること、を含む。すなわち、本発明のヒートシンク付部品実装配線板の製造方法は、金属回路層、支持体及び接着材層をこの順に含む配線板と、前記接着材層上に配置された第一の仮支持体とを含む第一の積層体の前記金属回路層上に、第二の仮支持体を配置して第二の積層体を得ること（以下、第二の積層体作製工程ともいう）、前記第二の積層体から、前記第一の仮支持体を除去して、前記接着材層が露出した第三の積層体を得ること（以下、第三の積層体作製工程ともいう）、並びに前記第三の積層体の露出した接着材層とヒートシンクとを接触させ、前記接着材層を硬化させてヒートシンク付配線板を得ること（以下、接着工程ともいう）、並びに前記ヒートシンク付配線板の前記金属回路層に部品を実装すること（以下、部品実装工程ともいう）を含む。前記ヒートシンク付部品実装配線板の製造方法は、必要に応じてその他の工程を更に含んでもよい。
【００１２】
本発明のヒートシンク付配線板の製造方法及びヒートシンク付部品実装配線板の製造方法では、配線板を含む第二の積層体から第一の仮支持体を除去して得られる第三の積層体の接着材層とヒートシンクとを接触させて、接着材層を硬化することにより、配線板とヒートシンクとを接着させてヒートシンク付配線板を得る。また部品実装を行う場合には、このようなヒートシンク付配線板を先に得てから、ヒートシンク付配線板の金属回路層上に部品を実装する。このような製造方法で得られるヒートシンク付配線板及びヒートシンク付部品実装配線板は、配線板とヒートシンクとの密着性に優れ、高い熱伝導性を有する。また配線版とヒートシンクとを接着する際には、配線板の金属回路層上に第二の仮支持体が配置されているため、取扱性に優れ、優れた生産性で配線板とヒートシンクとを接着することが可能となる。更に一般に接着材は、粘着材に比べて高い耐熱性を有するため、ヒートシンク付配線板を得てから、部品を実装することが可能となる。更に配線板とヒートシンクとは、接着材層を介して接着されるため、粘着材層を介して貼り合わせる場合に比べて、接着材層の厚みをより薄くすることが可能であり、更に優れた熱伝導性を達成することが可能になる。
以下、本発明について説明する。
【００１３】
配線板は、金属回路層、支持体及び接着材層をこの順に含む。
第一の積層体は、配線板と、配線板の接着材層上に配置された第一の仮支持体とを含む。すなわち、第一の積層体は、金属回路層、支持体、接着材層及び第一の仮支持体がこの順に配置されてなる。
第二の積層体は、第一の積層体の金属回路層上に、第二の仮支持体を配置させて得られる。すなわち、第二の積層体は、第二の仮支持体、金属回路層、支持体、接着材層及び第一の仮支持体がこの順に配置されてなる。
第三の積層体は、第二の積層体から第一の仮支持体を除去して得られる。すなわち、第三の積層体は、第二の仮支持体、金属回路層、支持体及び接着材層がこの順に配置されてなる。
ヒートシンク付配線板は、第三の積層体における接着材層とヒートシンクとを接触させ、接着材層を硬化させて得られる。第三の積層体に含まれる第二の仮支持体は除去されてもよい。すなわち、ヒートシンク付配線板は、ヒートシンク、接着材層を硬化した硬化接着材層、支持体及び金属回路層がこの順に配置されてなる。
ヒートシンク付部品実装配線板は、ヒートシンク付配線板の金属回路層上に部品を実装することにより得られる。すなわち、ヒートシンク付部品実装配線板は、ヒートシンク、接着材層を硬化した硬化接着材層、支持体、金属回路層及び部品がこの順に配置されてなる。
第一の積層体、第二の積層体および第三の積層体は、それぞれ、必要に応じて他の層を含むことができる。なお、本明細書では、本発明における第一の仮支持体を支持用セパレータとも称し、第二の仮支持体を搬送用支持基材とも称することがある。
【００１４】
上記配線板を含む第一の積層体、配線板材料、ヒートシンク付配線板及びヒートシンク付部品実装配線板の一実施形態を、それぞれ図面を参照して説明する。図１には、金属回路層１１、支持体である絶縁層１７、接着材層１６及びヒートシンク５０をこの順に含むヒートシンク付配線板８２が示されている。ここでヒートシンク付配線板８２における接着材層１６は硬化処理されて硬化接着材層となっている。図２には、回路形成用金属層１０、支持体である絶縁層１７、接着材層１６及び支持用セパレータ２２をこの順に含む配線板材料３５が示されている。図３には、金属回路層１１、支持体である絶縁層１７及び接着材層１６をこの順に含む配線板３６の接着材層１６上に第一の仮支持体である支持用セパレータ２２が配置された第一の積層体６０が示されている。図６には、ヒートシンク付配線板８２の金属回路層１１上に、部品４０が導電性接続材料４２を介して実装されたヒートシンク付部品実装配線板１０２が示されている。
【００１５】
本発明にかかる製造方法の一例では、回路形成用金属層、支持体、接着材層及び支持用セパレータをこの順に含む配線板材料が準備される。配線板材料が支持用セパレータを含むことで取扱い性に優れる。配線板材料は例えば、支持体及び回路形成用金属層の積層体の支持体上に、支持用セパレータ上に配置された接着材層を有する積層体を、接着材層が支持体と接するように重ね合わせることで得ることができる。
準備された配線板材料に対して回路形成処理が施されると支持体上に金属回路層が形成されて、金属回路層、支持体及び接着材層をこの順に含む配線板の接着材層上に支持用セパレータが配置された第一の積層体が得られる。回路形成処理の詳細については後述する。なお、配線板と支持用セパレータとを含む第一の積層体は、この構造の積層体として準備されたものを用いてもよい。
【００１６】
次いで第二の積層体作製工程では、第一の積層体の金属回路層上に搬送用支持基材を配置して、第二の積層体を得る。続いて第三の積層体作製工程では、第二の積層体から支持用セパレータを除去して第三の積層体を得る。第三の積層体は金属回路層上に搬送用支持基材が配置されていることで取扱い性に優れる。
接着工程では、第三の積層体の接着材層と、ヒートシンクとを接触させ、ヒートシンクに接触した接着材層を硬化することで、支持体の金属回路層側とは反対側の面とヒートシンクとが硬化接着材層を介して接着されたヒートシンク付配線板を得る。
第三の積層体における搬送用支持基材は、後述する部品実装工程の前までに除去されていればよい。すなわち、接着材層を硬化する前に除去しても、接着材層を硬化した後に除去してもよい。
【００１７】
上述のようにヒートシンクと配線板の接着材層とを接触させた状態で、接着材層を硬化することで、粘着材層ほどの厚みを必要とせずに、粘着材層を用いる場合と比較して強固に、金属回路層をその上に有する支持体とヒートシンクとを硬化接着材層を介して重ね合わせることができる。
また、ヒートシンク付部品実装配線板を得る場合には、ヒートシンクと接触した配線板の接着材層を硬化して得られるヒートシンク付配線板を用い、部品実装工程においてヒートシンク付配線板上の金属回路層上に、導電性接続材料を介して部品を実装する。硬化接着材層がヒートシンクと、金属回路層がその上に配置された支持体との間に存在するヒートシンク付配線板を用いることで、部品実装工程において高熱処理される場合でも、ヒートシンクと支持体との間の密着性が充分に維持されて、効率よく部品実装を行うことができる。
【００１８】
本発明の製造方法を、従来の製造方法と対比して更に説明する。
従来のヒートシンク付部品実装配線板の製造方法の一例を図８に示す。
図８（Ｉ）〜（ＩＩＩ）に示されるように、従来は、金属基板１３上に絶縁層１２及び回路形成用金属層１０をこの順に配置した後に、回路形成用金属層１０に回路を形成することによって得られた金属回路層１１上に、リフロー処理等の高温処理を行って部品４０を、導電性接続材料４２を介して実装し、部品実装配線板７５を得ている。次いで、図８（ＩＶ）に示されるように、部品実装配線板７５の金属基板１３側の面に、支持用セパレータ１８付の粘着材層１５を接触させて、部品実装基板７５の金属基板１３上に粘着材層１５と支持用セパレータ１８とが重ね合わされた積層体を得ている。更に図８（Ｖ）に示されるように、得られた積層体から、支持用セパレータ１８を除去した後に、部品実装配線板７５とヒートシンク５０とを粘着剤層１５を介して固定して、ヒートシンク付部品実装配線板１０２Ａを得ている。ここで粘着材とは、常温（２５℃）で粘着性を有し、軽い圧力で被着体に接着する物質を意味し、物体の間に介在し、熱等によって硬化して物体を結合する接着材とは、性質が全く異なるものである。
【００１９】
従来の製造方法では、このような工程を経て、ヒートシンク付部品実装配線板１０２Ａを得ている。このため、金属基板１３、絶縁層１２、金属回路層１１及び部品４０を含んで構成される部品実装配線板７５とヒートシンク５０とを充分な密着力で貼り合わせるには粘着材層１５の厚みを厚くする必要がある。この結果、粘着材層１５の厚みの増加に伴って、熱伝導性が低下する。また、粘着材層１５を配置する前に部品４０が金属回路層１１上に実装されているため、部品実装配線板７５とヒートシンク５０とを貼り合わせる際、部品実装配線板７５の全面を強く加圧することができず、密着性に劣る。このように、従来の方法では、部品実装配線板７５とヒートシンク５０との密着性が充分とはいえず、高い熱伝導性を実現することができなかった。
【００２０】
本発明では、粘着材層１５（図８参照）の代わりに接着材層を用いることにより、配線板とヒートシンクとの密着性に優れ、高い熱伝導性を有するヒートシンク付配線板及びヒートシンク付部品実装配線板を得ることができる。
【００２１】
また、このヒートシンク付配線板に部品実装したヒートシンク付部品実装配線板は、ヒートシンク付配線板の放熱性が優れているために、部品が発する熱を効率よくヒートシンクから逃がすことができる。その結果、部品の温度上昇を抑制でき、部品の寿命が向上した電子部品として提供することができる。
【００２２】
また本実施形態にかかるヒートシンク付配線板の製造工程においては、配線板材料又は配線板に支持用セパレータ及び搬送用支持基材の少なくとも一方を備えて取り扱われるので、配線板材料又は配線板を備える第一の積層体、第二の積層体及び第三の積層体の剛性が高まり、取り扱いが容易となる。このため、例えば、必要な大きさに小片化された複数の配線板を、ヒートシンク上の互いに離れた適切な位置にそれぞれ個別に配置させることが可能となる。この結果、複数の部品から発生する熱を分散させて放熱できるため、部品温度の上昇をより効果的に抑制できる。
従来は、複数の部品を分散させて配置する場合、複数の部品の配置領域全体に対して作業性よく加圧するために、その配置領域全体に対応する大きなサイズの配線板が必要であった。しかしこの場合、配置された複数の部品の間に有効利用されない配線板の部分が存在することとなる。このような有効利用されない配線板の部分は、部品の配置位置によっては大きな面積を占めるために効率が悪くなる。このため、複数の部品を分散させて配置することは現実的ではなかった。
一方、本発明では、部品実装又は配線に必要な部分に配線板を配置することができる。そのため、部品間距離が広がっても利用されない配線板の部分は必要以上に発生せず、放熱性を向上させるため、部品を効率よく配置することが可能となった。また、例えば、複数の配線板をまとめて作製した後に、所望の形状及び大きさに切り離して、個々のヒートシンクの所望の位置に貼り付けて、ヒートシンク付配線板及びヒートシンク付部品実装配線板を得ることも可能となった。
【００２３】
また、前記ヒートシンク付配線板の製造方法及び前記ヒートシンク付部品実装配線板の製造方法では、第一の仮支持体（支持用セパレータ）及び第二の仮支持体（搬送用支持基材）の少なくとも一方が、ヒートシンクを取り付けるまでに得られる第一の積層体、第二の積層体、第三の積層体などの積層体の少なくとも一方の面に必ず配置されている。このため、各積層体の剛性を高めて作業性を高めることができ、また、各積層体の一方の面に新たな層又は部材を設ける際に他方の面を保護することができる。更に、第一の仮支持体及び第二の仮支持体の少なくとも一方によって各積層体の剛性が高まるので、例えば、搬送等のために配線板又は配線板材料の端部等を手又は冶具によって挟む等、配線板又は配線板材料を取り扱う際に、シワ等の発生が抑えられる傾向がある。
以下、本発明のヒートシンク付配線板の製造方法及びヒートシンク付部品実装配線板の製造方法に用いられる各部材について説明する。
【００２４】
〔配線板材料及び配線板〕
配線板材料は、回路形成用金属層と、支持体と、接着材層と、支持用セパレータとをこの順に含む。前記配線板材料は、必要に応じて更に他の層を含むことができる。配線板は、金属回路層と、支持体と、接着材層とをこの順に含む。前記配線板は、必要に応じて更に他の層を含むことができる。
【００２５】
（回路形成用金属層及び金属回路層）
回路形成用金属層は、回路を形成可能な金属からなるものであれば特に制限はない。一般的には金属箔を用いて構成される。金属箔としては、銅、アルミ、鉄、金、銀、ニッケル、パラジウム、クロム、モリブデン又はこれらの合金の箔が好適に用いられる。これらの中でも金属箔としては、高い導電率と汎用性の観点から銅箔が好ましい。
【００２６】
回路形成用金属層の厚みの平均値は、回路を形成可能である限り特に制限されず、導電性の観点から５μｍ以上１５０μｍ以下であることが好ましく、汎用性の観点から９μｍ以上１１０μｍ以下であることがより好ましく、放熱性の観点から１５μｍ以上８０μｍ以下であることが更に好ましく、放熱性の観点から３０μｍ以上８０μｍ以下であることが特に好ましい。厚みの平均値が５μｍ以上である場合には、回路形成用金属層から回路形成された金属回路層の面内に部品の熱を拡散しやすくなる傾向にあり、厚みの平均値が１５０μｍ以下である場合には、回路形成時の加工時間が長くなるのを抑えられる傾向にある。
なお本発明において層又は積層体の厚みの平均値は、対象となる層又は積層体の５点の厚みを測定し、その算術平均値として与えられる値とする。層又は積層体の厚みは、マイクロメーター、渦電流式膜厚計、電子顕微鏡等を用いて測定することができる。本発明において、層又は積層体の厚みを直接測定可能な場合には、マイクロメーターを用いて測定する。一方、積層体の一部を構成する１つの層の厚み又は複数の層の総厚みを測定する場合には、電子顕微鏡を用いて、積層体の重層方向の断面を観察することで測定する。
【００２７】
回路形成用金属層は、支持体上の全面に設けられていても、支持体上の一部の領域にのみ設けられていてもよい。回路形成用金属層は、熱伝導性の向上のために、支持体上の全面に設けられていることが好ましい。
【００２８】
金属回路層は、支持体上に形成された回路を含む。生産性の高さから、金属回路層は、回路形成用金属層に回路を形成する回路形成処理により得られることが好ましい。回路形成処理としては特に制限されず、配線板材料の回路形成用金属層を回路加工するのに通常用いられる方法から適宜選択して行うことができる。回路形成用金属層の回路加工方法としては、印刷、フォトレジストフィルム等を使用して、回路形成用金属層上に回路形成用のレジストを所望の形状に形成する工程と、回路形成用金属層のレジストが形成されていない領域の回路形成用金属層を腐食性の液でエッチングして除去する工程とを含む方法が挙げられる。
【００２９】
金属回路層の厚みの平均値は、エッチング等で浸食されていない箇所の厚みの平均値とし、具体的な厚みの平均値の範囲は、既述した回路形成用金属層の厚みの平均値と同一である。
【００３０】
回路形成用金属層又は金属回路層が支持体と接する面には、支持体との密着力を高めるために、化学的粗化、コロナ放電、サンディング、めっき、アルミニウムアルコラート、アルミニウムキレート、シランカップリング剤等による機械的又は化学的な処理が施されていてもよい。
【００３１】
（支持体）
配線板材料における支持体は絶縁層を含むことが好ましい。絶縁層は、絶縁性を示すものであれば特に制限されない。絶縁層は、絶縁破壊電圧の点から、１０１０Ω・ｃｍ以上の絶縁性を有していることが好ましく、１０１３Ω・ｃｍ以上の絶縁性を有していることがより好ましい。絶縁層の絶縁抵抗値は、測定電圧１００Ｖ、室温(２５℃）で、絶縁抵抗計により測定した値とする。
絶縁層は、高絶縁性の点で樹脂によって構成されることが好ましい。前記樹脂としては、ポリイミド、ポリエステル等の高分子量樹脂、エポキシ樹脂、シリコーン樹脂、アクリル樹脂、これらの混合物等を挙げることができる。耐熱性の観点から、絶縁層にはポリイミド樹脂、エポキシ樹脂、及びアクリル樹脂からなる群より選択された少なくとも１種の樹脂を用いることが好ましい。これらの樹脂はポリマーアロイ等の混合物であってもよく、１種単体で用いてもよい。
【００３２】
前記ポリイミド樹脂としては、耐熱性の観点から、変性ポリイミド樹脂、ポリアミドイミド樹脂及び変性ポリアミドイミド樹脂からなる群より選択される少なくとも１種が好ましく、接着性の観点から、ポリアミドイミド樹脂及び変性ポリアミドイミド樹脂からなる群より選択される少なくとも１種がより好ましく、応力緩和性の観点から、シリコーン変性ポリアミドイミド樹脂であることが更に好ましい。
【００３３】
また絶縁層は、応力緩和性の観点から、低架橋密度のアクリル樹脂等を含んでもよい。更に絶縁層は、機械特性又は電気特性の観点から、少なくとも１種のポリイミド樹脂又はポリイミド前駆体を含む樹脂組成物から形成されることが好ましい。ポリイミド前駆体であるポリアミック酸は絶縁層の製造過程でポリイミド樹脂に変換される。前記ポリイミド樹脂又はポリイミド前駆体を含む樹脂組成物は、エポキシ化合物、アクリル化合物、ジイソシアネート化合物、フェノール化合物等の硬化成分、フィラー、色材、レベリング剤、カップリング剤等の添加成分を任意に含むことも可能である。フィラーとしては、アルミナ、窒化ホウ素、窒化アルミニウム、シリカ、マイカ等の粒子が挙げられる。前記ポリイミド樹脂又はポリイミド前駆体を含む樹脂組成物において、これらの硬化成分及び添加成分の合計含有量は、ポリイミド樹脂使用の効果である機械特性又は電気特性を低下させない観点から、ポリイミド樹脂又はポリイミド前駆体の総含有量よりも少なくすることが好ましい。
【００３４】
絶縁層の厚みの平均値は特に制限されない。絶縁層の厚みの平均値は、放熱性の観点から３μｍ以上６０μｍ以下であることが好ましく、４μｍ以上５０μｍ以下であることがより好ましく、５μｍ以上４０μｍ以下であることが更に好ましく、５μｍ以上３５μｍ以下であることが更により好ましく、５μｍ以上２０μｍ以下であることが極めて好ましく、５μｍ以上１５μｍ以下であることが特に好ましく、５μｍ以上１０μｍ以下であることが最も好ましい。絶縁層の厚みの平均値が３μｍ以上であれば、絶縁破壊電圧の低下、及び接着力の低下を抑制できる傾向があり、一方、６０μｍ以下であれば、熱抵抗の増加を抑制できる傾向がある。絶縁層は単層で構成されていてもよく、２層以上の多層で構成されていてもよい。例えば絶縁層が２層の構造を有する場合、絶縁破壊電圧は２層目よりも１層目の方が高く、接着力は１層目よりも２層目の方が高い等、異なる特性を有するものを組み合わせてもよい。
【００３５】
絶縁層を構成する樹脂のガラス転移温度（Ｔｇ）は、耐熱性の点で１００℃以上が好ましく、１５０℃以上がより好ましく、２００℃以上が更に好ましく、２５０℃以上が特に好ましい。ガラス転移温度が１００℃以上であれば、部品実装工程での短時間の高温処理に適用することができる。樹脂がより高いガラス転移温度を有する場合、例えば、ガラス転移温度が１５０℃以上であると回路形成時の加熱に対する耐熱性がより向上する傾向があり、２００℃以上であるとレジスト形成工程における耐熱性がより向上する傾向があり、２５０℃以上であると部品実装工程における耐熱性がより向上する傾向がある。
ガラス転移温度は、一般に、示差熱量測定（ＤＳＣ）、動的粘弾性測定（ＤＭＡ）又は熱機械測定（ＴＭＡ）により測定できる。
本発明において、絶縁層を構成する樹脂のＴｇには動的粘弾性測定（ＤＭＡ）によって以下の測定条件で測定されたガラス転移温度を採用する。厚みの平均値が５０μｍの絶縁層を７層重ね合わせた３５０μｍの絶縁層のシートを、５ｍｍ幅、２０ｍｍ長に外形加工する。絶縁層の重ね合わせはホットロールラミネータを用いて、４０℃、０．３ＭＰａで行う。更に、粘弾性アナライザー（レオメトリックス社、商品名：ＲＳＡ−２）を用いて、引っ張りモード、昇温速度５℃／ｍｉｎ、周波数１０Ｈｚ、測定温度３０℃〜３００℃の条件で測定した時のｔａｎδのピーク温度をＴｇとして評価する。なお、ｔａｎδのピークが複数ある場合は、最も高温側のｔａｎδのピーク温度をＴｇとする。
【００３６】
支持体として配線板に適用可能な他の層としては、支持用金属層等を挙げることができる。支持用金属層としては、熱伝導性を示すものであれば特に制限されず、一般的には金属箔を用いて構成される。金属箔の例としては、回路形成用金属層又は金属回路層に用いられる金属箔と同様のものを挙げることができ、高熱伝導率の観点からは銅箔が、加工性又は軽量化の観点からはアルミニウム箔が、それぞれ好適に用いられる。支持用金属層が絶縁層と接する面には、絶縁層との密着力を高めるために、化学的粗化、コロナ放電、サンディング、めっき、アルミニウムアルコラート、アルミニウムキレート、シランカップリング剤等による機械的又は化学的な処理が施されていてもよい。また、支持体として支持用金属層を含む場合には、絶縁層の全面に設けられていても、一部の領域にのみ設けられていてもよい。熱伝導性と加工性の観点から、絶縁層の全面に設けられていることが好ましい。支持用金属層の厚みの平均値は、軽量化の観点から１７μｍ以上３００μｍ以下であることが好ましく、放熱性の観点から３５μｍ以上２５０μｍ以下であることがより好ましい。
【００３７】
配線板材料又は配線板の一部を構成する支持体上に回路形成用金属層又は金属回路層が形成された材料の具体例としては、従来の芳香族ポリイミドのような非熱可塑性ポリイミドのフィルムを高分子絶縁フィルム（絶縁層）として用いた金属箔付フレキシブル基板、ポリイミドフィルム上に銅等の金属を蒸着又はスパッタリングで成膜した材料、熱成形可能な液晶ポリマーを支持体として使用した材料などを挙げることができる。特に、耐熱性に優れる点で、特開２００７−２７３８２９号公報、ＷＯ２００７／０４９５０２号パンフレット、特開２００７−１６８１２３号公報等に記載されているエポキシ樹脂又はアクリル樹脂などを用いた接着材を用いないフレキシブル基板又はフレキシブルプリント基板を好ましく用いることができる。
【００３８】
（接着材層）
接着材層は、絶縁性を示すものが好ましい。接着材層は、絶縁破壊電圧の点で、１０１０Ω・ｃｍ以上の絶縁性を有していることが好ましく、１０１３Ω・ｃｍ以上の絶縁性を有していることがより好ましい。接着材層の絶縁抵抗値は、絶縁層の絶縁抵抗値の測定方法と同様の方法で測定した値とする。
【００３９】
接着材層は熱硬化性であることが好ましい。本発明における熱硬化性とは、加熱すれば硬化して不溶性又は不融性になり、元の軟らかさには戻らない性質を意味する。接着材層に含まれる接着材は、作業性の観点から、熱硬化前かつ２０℃〜６０℃の温度範囲での粘度の最大値が１００Ｐａ・ｓ〜１，０００，０００Ｐａ・ｓであるのに対して、熱硬化前かつ６０℃を超え２００℃以下の温度範囲での粘度の最小値が、熱硬化前かつ２０℃〜６０℃の温度範囲での粘度の最大値よりも低下するものであることが好ましく、熱硬化前かつ２０℃〜６０℃の温度範囲での粘度の最大値が２×１０２Ｐａ・ｓ〜１０×１０４Ｐａ・ｓであるのに対して、熱硬化前かつ６０℃を超え２００℃以下の温度範囲での粘度の最小値が１０２Ｐａ・ｓ〜７×１０４Ｐａ・ｓの範囲であって、熱硬化前かつ２０℃〜６０℃の温度範囲での最大値の粘度よりも低下することがより好ましく、熱硬化前かつ２０℃〜６０℃の温度範囲での粘度の最大値が５×１０２Ｐａ・ｓ〜５×１０４Ｐａ・ｓであるのに対して、熱硬化前かつ６０℃を超え２００℃以下の温度範囲での粘度の最小値が２×１０２Ｐａ・ｓ〜５×１０４Ｐａ・ｓの範囲であって、熱硬化前かつ２０℃〜６０℃の温度範囲での粘度の最大値よりも低下することが更に好ましい。熱硬化前の２０℃〜６０℃の温度範囲での粘度が高いことで、配線板とヒートシンクとの仮固定等の作業が容易になる。また、熱硬化前において６０℃を超え２００℃以下の温度範囲で接着材層の粘度が低下することにより、配線板の支持体及びヒートシンクへ確実に密着できる。更に、接着材層の硬化後に加熱によって接着材層が溶融しなくなるために、ヒートシンク付配線板への部品実装工程においてリフロー処理等の高温処理を施しても、配線板の浮き、剥離、ずれ又は接着材の流動による染み出し等を防止することができる。また、接着材層の硬化による接着は一般に粘着材層による貼り合わせよりも強固になるため、ネジ等の補助的な固定方法を必要とせずに、配線板とヒートシンクとを結合することができる。粘度はずり粘度測定によって測定する。具体的には、昇温速度５℃／ｍｉｎ、周波数１０Ｈｚの条件で、サンプルをはさむ測定冶具は円形の平板を用いて、ＡＲＡＳ ＴＥＳＴ ＳＴＡＴＩＯＮ（Ｒｈｅｏｍｅｔｒｉｃ Ｓｃｉｅｎｔｉｆｉｃ社）にて測定したずり粘度の測定値とする。なお、２０℃〜６０℃での温度範囲での粘度の最大値は、測定方法及び熱硬化性樹脂の性質から６０℃で測定したときの粘度で代用してもよい。
【００４０】
接着材の最低溶融粘度は、接着材層を硬化する加熱工程又は加圧加熱工程において、接着材層に含まれる接着材の流動性に影響する。そのため、加熱工程又は加圧加熱工程で加えられる温度範囲、例えば、６０℃を超え２００℃以下における最低溶融粘度を調整することが、取り扱い性又は、端部からの接着材の流出を抑制しやすい観点から好ましい。なお、最低溶融粘度は、粘度の温度依存性を測定した際に、温度上昇による粘度低下と硬化反応による粘度増加とに伴って現れる粘度の最小値である。
【００４１】
接着材層に含まれる接着材の最低溶融粘度を評価する方法として、ずり粘弾性を測定する方法が挙げられる。ずり粘弾性を測定する条件の例としては、昇温速度５℃／ｍｉｎ（例えば、加圧加熱工程における昇温速度）、周波数１Ｈｚ〜１０Ｈｚが挙げられる。サンプルをはさむ測定冶具としては、円形の平板が挙げられる。接着材の６０℃を超え２００℃以下における最低溶融粘度は、５０Ｐａ・ｓ〜７×１０４Ｐａ・ｓであることが好ましく、１０２Ｐａ・ｓ〜２×１０４Ｐａ・ｓであることがより好ましく、２×１０２Ｐａ・ｓ〜１０４Ｐａ・ｓであることが更に好ましい。６０℃を超え２００℃以下における最低溶融粘度が５０Ｐａ・ｓ以上であれば、配線板のヒートシンクへの仮固定時又はヒートシンク付配線板の接着材層の硬化時に、接着材層からの接着材の染み出しによる密着面積率の低下又は接着材層の厚みバラツキの発生が抑制しやすくなる傾向がある。また６０℃を超え２００℃以下における最低溶融粘度が、７×１０４Ｐａ・ｓ以下であれば、配線板のヒートシンクへの密着性の低下又は接着力の低下の発生を抑制しやすくなる傾向がある。従って、６０℃を超え２００℃以下における最低溶融粘度が上記範囲内にあると、接着材層に含まれる接着材が、加熱時に優れた流動性を示し、被着体であるヒートシンクが表面に凹凸構造を有していても、被着体の形状に対して追従するため、硬化後により高い接着力を示す傾向がある。
接着材層は、硬化処理により支持体とヒートシンクとを接着する。本明細書において「硬化」とは、接着材層を構成する接着材の粘度が架橋反応によって上昇して、接着材が被着体に接着し、加熱によって溶融しなくなることを意味する。このため、一の層上に他の層が単に留め置かれ、より弱い力で剥離可能な状態（本明細書では、「仮固定」と称する場合がある）、粘着材による付着、及びホットメルト接着材の固化による付着と、接着材の硬化による接着とは明確に区別される。
【００４２】
接着材層は、製品実装時の耐リフロー性、及びヒートシンクと配線板との密着性の観点から、熱硬化性樹脂を含むことが好ましい。硬化処理後の接着材層には熱硬化接着材が含まれ、支持体ヒートシンクとがより強固に接着した積層体が得られる。
前記熱硬化性樹脂としては、ポリイミド、ポリエステル等の高分子量樹脂、エポキシ樹脂、シリコーン樹脂、ポリウレタン樹脂、アクリル樹脂及びこれらの混合物を挙げることができる。前記熱硬化性樹脂としては、耐熱性の観点からポリイミド樹脂、エポキシ樹脂及びアクリル樹脂からなる群より選択される少なくとも１種を用いることが好ましい。熱硬化性樹脂は、ポリマーアロイ等の混合物として用いてもよく、１種単体で用いてもよい。
【００４３】
前記ポリイミド樹脂としては、耐熱性の観点から、変性ポリイミド樹脂、ポリアミドイミド樹脂及び変性ポリアミドイミド樹脂からなる群より選択される少なくとも１種が好ましく、接着性の観点からポリアミドイミド樹脂及び変性ポリアミドイミド樹脂からなる群より選択される少なくとも１種がより好ましく、応力緩和性の観点からシリコーン変性ポリアミドイミド樹脂であることが更に好ましい。これらの樹脂はポリマーアロイ等の混合物として用いてもよく、１種単体で用いてもよい。また、応力緩和性の観点から、接着材層は、低架橋密度のアクリル樹脂等を含んでもよい。
【００４４】
また、接着材層は、接着材組成物から作製されてもよい。接着材層を作製するために用いられる接着材組成物は、ポリイミド樹脂等の熱硬化性樹脂に加えて、エポキシ化合物、アクリル化合物、ジイソシアネート化合物、フェノール化合物等の硬化成分、フィラー、色材、レベリング剤、カップリング剤等の添加成分を任意に含むことも可能である。フィラーとしては、アルミナ、窒化ホウ素、窒化アルミニウム、シリカ、マイカ等の粒子が挙げられる。前記ポリイミド樹脂を含む樹脂組成物において、これらの硬化成分及び添加成分の合計含有量は、ポリイミド樹脂使用の効果である機械特性又は電気特性を低下させない観点から、ポリイミド樹脂の含有量よりも少なくすることが好ましい。
【００４５】
接着材層を構成する樹脂のガラス転移温度（Ｔｇ）は、耐熱性の点で１００℃以上が好ましく、１５０℃以上がより好ましく、２００℃以上が更に好ましく、２５０℃以上が特に好ましい。ガラス転移温度が１００℃以上であれば、部品実装工程での短時間の高温処理に適用することができる。樹脂がより高いガラス転移温度を有する場合、例えば、ガラス転移温度が１５０℃以上であると回路形成時の加熱に対する耐熱性がより向上する傾向があり、２００℃以上であるとレジスト形成工程における耐熱性がより向上する傾向があり、２５０℃以上であると部品実装工程における耐熱性がより向上する傾向がある。
本発明において、絶縁層を構成する樹脂のＴｇには動的粘弾性測定（ＤＭＡ）によって以下の測定条件で測定されたガラス転移温度を採用する。厚みの平均値が５０μｍの絶縁層を７層重ね合わせた３５０μｍの絶縁層のシートを５ｍｍ幅、２０ｍｍ長に外形加工する。接着材層の重ね合わせはホットロールラミネータを用いて、４０℃、０．３ＭＰａで行う。次いで、粘弾性アナライザー（レオメトリックス社製、商品名：ＲＳＡ−２）を用いて、引っ張りモード、昇温速度５℃／ｍｉｎ、周波数１０Ｈｚ、測定温度３０℃〜３００℃の条件で測定した時のｔａｎδのピーク温度をＴｇとして評価する。なお、ｔａｎδのピークが複数ある場合は最も高温側のｔａｎδのピーク温度をＴｇとする。
【００４６】
接着材層の厚みの平均値は特に制限されない。熱伝導性と接着性の観点から、接着材層の厚みの平均値は３μｍ以上７０μｍ以下であることが好ましく、４μｍ以上６０μｍ以下であることがより好ましく、５μｍ以上５０μｍ以下であることが更に好ましく、５μｍ〜４５μｍであることが更に好ましく、５μｍ以上４０μｍ以下であることが更により好ましく、５μｍ以上３０μｍ以下であることがなお更に好ましく、５μｍ以上２０μｍ以下であることが極めて好ましく、５μｍ以上１５μｍ以下であることが特に好ましく、５μｍ以上１０μｍ以下であることが最も好ましい。
接着材層の厚みの平均値が３μｍ以上であれば、良好な接着性を得られる傾向があり、７０μｍ以下であれば良好な熱伝導性が得られる傾向がある。
【００４７】
前記支持体と接着材層の総厚みの平均値は特に制限されず、目的等に応じて適宜選択できる。支持体と接着材層の総厚みの平均値は６μｍ以上１００μｍ以下であることが好ましく、８μｍ以上９０μｍ以下であることがより好ましく、８μｍ以上８０μｍ以下であることが更に好ましく、８μｍ以上７０μｍ以下であることが特に好ましい。前記支持体と接着材層の総厚みの平均値が６μｍ以上の場合には取扱い性に優れ、１００μｍ以下の場合には熱抵抗の増加が抑えられ、加工性に優れる傾向があり、配線板そのものの質量増加も抑えられる。
【００４８】
前記支持体の厚みの平均値に対する接着材層の厚みの平均値の比率は特に制限されず、目的等に応じて適宜選択できる。熱伝導及び接着性の観点から、支持体の厚みの平均値に対する接着材層の厚みの平均値の比率（接着材層の厚みの平均値／支持体の厚みの平均値）は、０．１〜８．０であることが好ましく、０．３〜６．０であることがより好ましく、０．５〜４．０であることが更に好ましい。
【００４９】
接着材層のヒートシンクに対する密着性は、例えば、以下のようにして測定される密着面積率により評価することができる。配線板の接着材層をヒートシンクに貼り付ける場合と同じ条件で、配線板の接着材層を、ガラス、プラスチック等の透明基板に貼り付けて密着面積率評価用の試料を作製する。天井に２本の蛍光灯（１２００ｍｍ長、４０Ｗ）を間隔が１０．７ｃｍとなるように平行に設置する。試料を、蛍光灯から２ｍ下で、２本の蛍光灯が透明基板に写り込み、且つ透明基板面が天井から床方向に対して４５°傾いた状態となるように位置決めする。写り込んだ蛍光灯の発光部分の長手方向とデジタルカメラの撮影画像（縦横比３：４）の長手方向（横方向）とがほぼ平行になり、写り込んだ蛍光灯の発光部分の長手方向の全長が、試料に目印として貼り付けた長さ７５ｍｍのテープと同じ長さとなるように、試料とデジタルカメラの位置関係を調整して、画素数６００万の評価用画像を得る。得られた評価用画像から、２本の蛍光灯に挟まれ、長手方向の中心付近にある領域の一部を矩形状の観察領域として選択する。選択された観察領域は、長手方向の長さが写り込んだ２本の蛍光灯の発光部分の長手方向の長さの８０％で、短手方向の長さが写り込んだ２本の蛍光灯の間隔の７０％である。
【００５０】
得られた観察領域に含まれる全画素について、各画素の明度に基づいて２値化処理する。２値化処理は、基準明度以上の明度を示す画素を非密着部と、基準明度未満の明度を示す画素を密着部と、それぞれ判定して行う。２値化処理された観察領域の全画素について、全画素数に対する密着部の画素数の割合（％）として密着面積率を算出する。
なお密着部と非密着部とを区別する基準明度は以下のようにして決定する。配線板の接着材層を透明基板に貼り付ける際に、一部の領域のみに、ヒートシンクに貼り付ける場合と同じ条件を適用して部分的に密着領域が形成された試料を別途作製する。作製した試料について上記と同様にして評価用画像を得て、密着領域における明度の最小値と、それ以外の領域における明度の最大値とから得られる平均値を基準明度とする。
【００５１】
前記密着面積率は８５％以上であることが好ましく、９０％以上であることがより好ましく、９５％以上であることが更に好ましい。密着面積率が８５％以上であると、充分な密着性が得られ、熱伝導性に優れる。
【００５２】
（支持用セパレータ）
前記配線板を含む第一の積層体及び配線板材料は、接着材層上に配置された支持用セパレータ（第一の仮支持体）を含む。配線板材料が支持用セパレータを含むことで、配線板材料の剛性が高められ、配線板材料の回路形成用金属層を回路形成処理における生産性が向上する。また第一の積層体が支持用セパレータを含むことで、第一の積層体の剛性が高められ、取扱性に優れる。
【００５３】
支持用セパレータの材質は、第一の積層体又は配線板材料の剛性が高めることができれば特に限定されない。配線板材料に回路形成処理を施す場合、回路形成処理において薬液に侵されないように耐薬液性の高い材質が好ましい。中でも支持用セパレータの材質は、プラスチックであることが流通性又は価格の観点から好ましい。支持用セパレータに適用されるプラスチックとしては、ポリエチレンテレフタレート（ＰＥＴ）、ポリエチレンナフタレート等のポリエステル樹脂；ポリエチレン、ポリプロピレン、ポリスチレン、エチレン酢酸ビニル共重合体（ＥＶＡ）等のポリオレフィン樹脂；ポリ塩化ビニル、ポリ塩化ビニリデン等のビニル系樹脂；ポリサルホン樹脂；ポリエーテルサルホン樹脂；ポリカーボネート樹脂；ポリアミド樹脂；ポリイミド樹脂；アクリル樹脂などが挙げられる。これらのプラスチックはフィルム状として用いられることが好ましい。これらは単層のフィルムで支持用セパレータを構成することができる。また２層以上を組合せた多層フィルムとして支持用セパレータを構成してもよい。中でも、前記プラスチックフィルムとしては、透明性、耐熱性、取り扱いやすさ、価格等の点からポリエチレンテレフタレートフィルム、ポリプロピレンフィルム、及びポリエチレンフィルムがより好ましい。
【００５４】
支持用セパレータの厚みの平均値は特に制限されない。支持体セパレータの厚みの平均値は、一般的には３００μｍ以下であることが好ましい。支持用セパレータの厚みの平均値が３００μｍ以下であると、良好な搬送性が得られる傾向がある。また支持用セパレータの厚みの平均値は１５μｍ以上であることが好ましい。支持用セパレータの厚みの平均値が１５μｍ以上であると、第一の積層体又は配線板材料の剛性が充分に高められ、取扱い性がより向上する傾向がある。支持用セパレータの厚みの平均値は１５μｍ以上３００μｍ以下であることが好ましく、１５μｍ以上２００μｍ以下であることがより好ましく、２０μｍ以上１５０μｍ以下であることが更に好ましい。
【００５５】
支持用セパレータと接着材層との総厚みの平均値は特に制限されない。配線板材料又は第一の積層体の取扱性及び接着性の観点から、支持用セパレータと接着材層の総厚みの平均値は１５μｍ以上３００μｍ以下であることが好ましく、１５μｍ以上２００μ以下であることがより好ましく、２０μｍ以上１５０μｍ以下が更に好ましい。
【００５６】
配線板材料における配線板材料の総厚みの平均値に対する支持用セパレータの厚みの平均値の比率（支持用セパレータの厚みの平均値／配線板材料の総厚みの平均値）は特に制限されず、取扱い性等を考慮して適宜選択される。取扱性及び搬送性の観点から、配線板材料の総厚みの平均値に対する支持用セパレータの厚みの平均値の比率は、０．１〜０．９５であることが好ましく、０．１〜０．９であることがより好ましく、０．２〜０．８であることが更に好ましい。
【００５７】
〔第一の積層体〕
第一の積層体は、金属回路層、支持体及び接着材層をこの順に含む配線板と、配線板の接着材層上に配置された支持用セパレータとを含む。第一の積層体は必要に応じて他の層を含むことができる。第一の積層体は、回路形成用金属層、支持体、接着材層及び第一の仮支持体をこの順に含む配線板材料の回路形成用金属層に回路形成処理を施して準備してもよい。また金属回路層及び支持体の積層体と、接着材層及び支持用セパレータの積層体とを支持体と接着材層とが対向するように重ね合わせて準備してもよい。また金属回路層と支持体と接着材層と支持用セパレータとをこの順に重ね合わせて準備してもよい。また所望の金属回路層が予め形成された市販品を用いてもよい。
【００５８】
〔第二の積層体〕
第二の積層体は、第一の積層体と、第一の積層体の金属回路層側の面に配置された搬送用支持基材（第二の仮支持体）とを含む。第二の積層体は、必要に応じて他の層を含むことができる。
【００５９】
（搬送用支持基材）
搬送用支持基材の材質は特に限定されない。搬送用支持基材の材質は、一般的にはプラスチックであることが流通性又は価格の観点から好ましい。プラスチックとしては、ポリエチレンテレフタレート（ＰＥＴ）、ポリエチレンナフタレート等のポリエステル樹脂；ポリエチレン、ポリプロピレン、ポリスチレン、エチレン酢酸ビニル共重合体（ＥＶＡ）等のポリオレフィン樹脂；ポリ塩化ビニル、ポリ塩化ビニリデン等のビニル系樹脂；ポリサルホン樹脂；ポリエーテルサルホン樹脂；ポリカーボネート樹脂；ポリアミド樹脂；ポリイミド樹脂；アクリル樹脂などが挙げられる。これらのプラスチックはフィルム状で用いられることが好ましい。これらのプラスチックフィルムは、単層で搬送用支持基材に含まれていてもよく、２層以上を組合せた多層フィルムとして含まれていてもよい。中でも、前記プラスチックフィルムとしては、透明性、耐熱性、取り扱いやすさ、価格等の点からポリエチレンテレフタレートフィルムがより好ましい。
【００６０】
搬送用支持基材は、配線板の金属回路層に接する面に粘着材層を含むことが好ましい。これにより、配線板からの搬送用支持基材の剥離を防止することができ、より確実に配線板を支持することができる。
【００６１】
粘着材層は、例えば、高分子量成分、タッキファイヤ、及び必要に応じてその他の添加物を含んで構成される。前記高分子量成分として具体的には、ポリイミド樹脂、ポリスチレン樹脂、ポリエチレン樹脂、ポリエステル樹脂、ポリアミド樹脂、ブタジエンゴム、アクリルゴム、ポリ（メタ）アクリル樹脂、ポリウレタン樹脂、ポリフェニレンエーテル樹脂、ポリエーテルイミド樹脂、フェノキシ樹脂、変性ポリフェニレンエーテル樹脂、変性フェノキシ樹脂、ポリカーボネート樹脂及びそれらの混合物等が挙げられる。粘着力の観点から、前記高分子量成分は、ポリ（メタ）アクリル樹脂、アクリルゴム、ブタジエンゴム及びポリウレタン樹脂からなる群より選ばれる少なくとも１種であることが好ましく、ポリ（メタ）アクリル樹脂及びアクリルゴムからなる群より選ばれる少なくとも１種であることがより好ましい。
【００６２】
粘着材層の厚みの平均値は特に限定されない。粘着材層の厚みの平均値は被着体である配線板を含む第一の積層体と搬送用支持基材とが充分に密着するために必要な厚みであればよく、０．３μｍ〜３０μｍとすることが好ましく、０．５μｍ〜２０μｍであることがより好ましい。
【００６３】
搬送用支持基材の厚みの平均値（搬送用支持基材が粘着材層を含む場合には、搬送用支持基材と粘着材層との総厚みの平均値）は特に制限されない。第二の積層体及び後述する第三の積層体の搬送しやすさの点では厚みの平均値が１ｍｍ以下の搬送用支持基材が好ましく、また、第二の積層体及び後述する第三の積層体の剛性を充分に高めて、取扱い性及び搬送しやすさをより向上させることができる点では厚みの平均値が１０μｍ以上の搬送用支持基材が好ましい。また、取扱い性及び搬送しやすさの点で、搬送用支持基材の厚みの平均値としては、１０μｍ以上５００μｍ以下がより好ましく、１５μｍ以上４００μｍ以下が更に好ましく、２０μｍ以上３００μｍ以下が更により好ましい。
【００６４】
〔第三の積層体〕
第三の積層体は、第二の積層体から支持用セパレータを除去して得られる。第三の積層体は、配線板の金属回路層上に搬送用支持基材が配置されて構成されていることで、取扱い性に優れる。第二の積層体から支持用セパレータを除去する方法は特に制限されず、通常用いられる方法から適宜選択して適用することができる。
【００６５】
前記配線板の厚みの平均値に対する搬送用支持基材の厚みの平均値の比率は特に制限されず、目的等に応じて適宜選択できる。第三の積層体の剛性を充分に高め、取扱い性を向上させる観点から、配線板の厚みの平均値に対する搬送用支持基材の厚みの平均値の比率（搬送用支持基材の厚みの平均値／配線板の厚みの平均値）は、０．１〜４．０であることが好ましく、０．１〜３．０であることがより好ましく、０．２〜２．０であることが更に好ましい。
【００６６】
〔ヒートシンク付配線板〕
ヒートシンク付配線板は、ヒートシンク、硬化接着材層、支持体及び金属回路層をこの順に含む。ヒートシンク付配線板は、必要に応じて更に他の層を含むことができる。金属回路層がその上に配置された支持体が、硬化接着材層を介してヒートシンクと接着していることで、優れた熱伝導性を示すヒートシンク付配線板を得ることができる。
【００６７】
（ヒートシンク）
ヒートシンクとしては、熱を伝えやすい材料から構成されるものであれば、特に限定されない。ヒートシンクとしては、金属ヒートシンク、セラミック製ヒートシンク、ガラス、プラスチック等が挙げられる。配線板からの熱を効率よく外部に逃がす点からは、金属ヒートシンクが好ましい。
【００６８】
ヒートシンクの形状は特に制限されない。ヒートシンクの形状は、平板、円筒、円柱、立方体、直方体等のいずれの形状でもよい。またヒートシンクはフィンを有するものであってもよい。また、配線板を配置する箇所のヒートシンクの形状は特に限定されない。例えば、配線板を薄くフレキシブルなものとした場合、配線板が配置される箇所のヒートシンクの形状に配線板を追従させることができる。そのため、配線板を配置する箇所のヒートシンクの形状は平板に限られず、曲面でも角があってもよい。
【００６９】
回路形成用金属層又は金属回路層から支持体までを含む積層体の総厚みの平均値は特に制限されない。熱伝導性と軽量化の観点から、回路形成用金属層又は金属回路層と支持体との総厚みの平均値は、８μｍ以上２００μｍ以下であることが好ましく、１３μｍ以上１５０μｍ以下であることがより好ましく、２０μｍ以上１１０μｍ以下であることが更に好ましい。
【００７０】
ヒートシンク付配線板において、支持体から硬化接着材層までを含む積層体の総厚みの平均値は特に制限されず、６μｍ以上１００μｍ以下であることが好ましく、８μｍ以上８０μｍ以下であることがより好ましく、１０μｍ以上６０μｍ以下であることが更に好ましく、１０μｍ以上３５μｍ以下であることが特に好ましい。支持体から硬化接着材層までを含む積層体の総厚みの平均値が６μｍ以上の場合には取扱性に優れ、１００μｍ以下の場合には熱抵抗の増加が抑えられ、加工性に優れる傾向がある。また、ヒートシンク付配線板それ自体の質量の増加も抑えられる傾向がある。
【００７１】
ヒートシンク付配線板は、配線板として通常求められる特性を有していることが好ましい。配線板として通常求められる特性の例としては、支持体は絶縁性であり、１０１０Ω・ｃｍ以上の絶縁性を有していることが望ましいこと、２６０℃で５分間熱処理した後に金属回路層に膨れがないことが望ましいこと、金属回路層の支持体に対するピール強度が０．５ｋＮ／ｍ以上であることが望ましいこと等が挙げられる。
【００７２】
〔ヒートシンク付配線板の製造方法〕
本発明のヒートシンク付配線板の製造方法の一実施形態について、図面を参照しながら説明する。
本発明の製造方法の一例を図４及び図５に示す。ただし、本発明のヒートシンク付配線板の製造方法は、これに限定されない。図５の（Ｉ）は図４の（Ｉ）に対応する全体の上面図であり、図５の（ＩＩ）は図４の（ＩＩ）に対応する全体の上面図であり、図５の（ＩＩＩ）は図４の（ＩＶ）に対応する全体の上面図であり、図５の（ＩＶ）は図４の（ＶＩ）に対応する全体の上面図である。なお、図５（ＩＩ）に示す破線は、図５（ＩＶ）中の支持体としての絶縁層１７の外形と一致する。
【００７３】
ヒートシンク付配線板８２の製造方法は、前記第二の積層体作製工程（図４（ＩＩＩ）参照）、前記第三の積層体作製工程（図４（ＩＶ）参照）、及び前記接着工程（図４（Ｖ）及び（ＶＩ）参照）を含む。これらの工程を含むことで、配線板３６とヒートシンク５０との密着性に優れ、高い熱伝導性を有するヒートシンク付配線板８２を効率的に製造することができる。
【００７４】
ヒートシンク付配線板の製造方法は、第二の積層体作製工程の前に、第一の積層体を得る第一の積層体作製工程を含んでもよい。第一の積層体作製工程は、図４（Ｉ）に示されるような回路形成用金属層１０と絶縁層１７と接着材層１６と支持用セパレータ２２とがこの順で配置された配線板材料３５を準備し、回路形成用金属層１０に回路形成処理を施して金属回路層１１を形成することを含むことができる（図４（ＩＩ）参照）。
【００７５】
図４（Ｉ）及び図５（Ｉ）に示されるような配線板材料３５は、例えば、回路形成用金属層１０と絶縁層１７とが重ね合わされてなる配線板材料（以下、「絶縁層付金属箔」ともいう）を準備し、絶縁層付金属箔の絶縁層１７上に、接着材層１６と支持用セパレータ２２とをこの順で配置することで得ることができる。
【００７６】
絶縁層付金属箔は、従来より用いられている、芳香族ポリイミド等の非熱可塑性ポリイミドのフィルムを高分子絶縁フィルムとして用いた金属箔付フレキシブル基板、ポリイミドフィルム上に銅等の金属を蒸着、スパッタリング等で成膜した配線板材料、熱成形可能な液晶ポリマーを使用した配線板材料などと同様にして得ることができる。特に、耐熱性に優れる点で、特開２００７−２７３８２９号公報、ＷＯ２００７／０４９５０２号パンフレット、特開２００７−１６８１２３号公報等に記載されているエポキシ樹脂、アクリル樹脂等を用いた接着材を用いないフレキシブル基板又はフレキシブルプリント配線板の製造方法を好ましく参照することができる。
【００７７】
絶縁層付金属箔の絶縁層１７上に、接着材層１６と支持用セパレータ２２とをこの順で配置する方法としては、支持用セパレータ２２上に接着材層１６が配置された接着材テープ又は接着材シートを準備し、接着材テープ又は接着材シートの接着材層１６と絶縁層付金属箔の絶縁層１７とが対向するように配置する方法等を挙げることができる。接着材テープ又は接着材シートとしては、既述のような接着材層１６及び支持用セパレータ２２を構成できるものであれば特に制限されず、通常用いられる接着材テープ又は接着材シートから適宜選択して用いることができる。
【００７８】
配置の方法としては、プレス、ホットロールラミネート方法等が挙げられる。連続的に製造でき、効率が良好な観点から、ホットロールラミネート方法が好ましい。プレス及びホットロールラミネート方法は当該技術分野で通常行われる方法から適宜選択して行うことができる。例えば、ホットロールラミネートとしては、シリコーンゴム被覆ロールを備えたホットロールラミネータを用いて、２０℃〜１５０℃、０．１ＭＰａ〜３．０ＭＰａ、０．１ｍ／分〜３．０ｍ／分という条件で行うことができる。
【００７９】
絶縁層付金属箔における絶縁層１７の接着材層１６が配置される面は、接着力を向上させるために活性化処理されてもよい。絶縁層１７の接着材層１６が配置される面の活性化処理としては、化学的粗化、コロナ放電、サンディング等の化学的又は機械的な処理を挙げることができる。
【００８０】
配線板材料３５の回路形成用金属層１０に回路を形成する方法は、配線板材料の金属層を回路加工するのに通常用いられる方法から適宜選択して行うことができる。例えば、印刷法、フォトレジストフィルム等を使用して、回路形成用金属層１０上に回路形成用のレジストを所望の形状に形成する工程と、回路形成用金属層１０のレジストが形成されていない領域の金属箔を腐食性の液でエッチングして除去する工程とを含む方法で回路を形成することができる。これにより、図４（ＩＩ）及び図５（ＩＩ）に示すような第一の積層体６０が得られる。
【００８１】
金属回路層１１を形成した後に、金属回路層１１、絶縁層１７又はその双方の上にソルダレジスト層を形成してもよい。ソルダレジスト層の形成は、通常に用いられる方法を特に制限なく適用することができる。ソルダレジスト層は、液状のレジスト組成物を所望の形状に印刷する方法により形成しても、所望の形状に加工されたカバーレイフィルムを配置してもよい。
【００８２】
第二の積層体作製工程では、配線板３６の金属回路層１１上に搬送用支持基材２１を配置して第二の積層体６５を得る（図４（ＩＩＩ）参照）。
搬送用支持基材２１を配置することによって、後続する工程において配線板３６を含む積層体の剛性を向上させることができる。
搬送用支持基材２１の配置は、搬送用支持基材２１が粘着層を含む場合には、粘着層が金属回路層に対向するように重ね合わせることができる。粘着層が金属回路層に対向するように重ね合わせる方法としては、プレス、ホットロールラミネート方法等が挙げられる。連続的に製造でき、効率が良好な観点から、ホットロールラミネート方法が好ましい。
【００８３】
プレス及びホットロールラミネート方法は当該技術分野で通常行われる方法から適宜選択して行うことができる。例えば、ホットロールラミネートとしては、シリコーンゴム被覆ロールを備えたホットロールラミネータを用いて、２０℃〜１５０℃、０．１ＭＰａ〜３．０ＭＰａ、０．１ｍ／分〜３．０ｍ／分という条件で行うことができる。
【００８４】
なお、搬送用支持基材２１は、配線板３６の金属回路層１１に対する粘着力が、支持用セパレータ２２の接着材層１６に対する粘着力よりも高いものとなるように選択することが好ましい。これにより、支持用セパレータ２２を剥離する際に、搬送用支持基材２１が配線板３６から剥離することを防ぐことができる。
【００８５】
第三の積層体作製工程では、第二の積層体６５から支持用セパレータ２２を除去して、図４（ＩＶ）及び図５（ＩＩＩ）に示すような第三の積層体７０を得る。
【００８６】
接着工程では、支持用セパレータ２２が除去された第三の積層体７０の接着材層１６を、ヒートシンク５０と接触させ（図４（Ｖ）参照）、接着材層１６を硬化させる。これにより、配線板３６とヒートシンク５０とが接着材層１６の硬化物層を介して強固に接着される。
接着工程では、配線板３６の接着材層１６とヒートシンク５０と接触させて接着材層１６を硬化する硬化工程を含むものであればよく、硬化工程の前に、配線板３６の接着材層１６とヒートシンク５０とが接触するようにいったん配置して仮固定する仮固定工程を更に含むものであってもよく、配線板３６の接着材層１６とヒートシンク５０とが接触するようにいったん配置して仮固定した後、搬送用支持基材２１を除去する工程を更に含むものであってもよい。「仮固定」とは、配線板３６の接着材層１６とヒートシンク５０とを接触させ、接着材層１６中の接着材の硬化反応が充分に開始されない条件による処理を行い、硬化反応による接着で各部材を重ね合わせる場合よりも弱く各部材を重ね合わせることを意味する。
【００８７】
配線板３６の接着材層１６とヒートシンク５０と接触させて仮固定する方法としては、通常に用いられる方法を特に制限なく適用することができる。例えば、プレス及びホットロールラミネート方法が挙げられ、連続的に製造でき、効率が良好な観点から、ホットロールラミネート方法が好ましい。
プレス及びホットロールラミネート方法は当該技術分野で通常行われる方法から適宜選択して行うことができる。例えば、ホットロールラミネートは、シリコーンゴム被覆ロールを備えたホットロールラミネータを用いて、２０℃〜１５０℃、０．１ＭＰａ〜３．０ＭＰａ、０．１ｍ／分〜３．０ｍ／分という条件で行うことができる。
【００８８】
ヒートシンク５０の接着材層１６が接触する面は、接着力を向上させるために活性化処理されていてもよい。ヒートシンク５０の接着材層１６が接触する面の活性化処理としては、化学的粗化、コロナ放電、サンディング、めっき、アルミニウムアルコラート、アルミニウムキレート、シランカップリング材等を用いる機械的又は化学的な処理を挙げることができる。
【００８９】
接着材層１６の硬化方法は、特に制限されず、接着材層１６に含まれる接着材の種類によって選択できる。接着材層１６が熱硬化性である場合には、硬化開始に必要な温度を加えて接着材層を硬化することができる。例えば、１５０℃〜２２０℃の温度範囲で１０分〜３６０分の時間範囲で加熱して、接着材層を硬化させることが好ましく、１７０℃〜２００℃の温度範囲で３０分〜１８０分の時間範囲で加熱して、接着材層を硬化させることが生産性向上の点からより好ましい。加熱装置は特に制限されず、オーブン等を用いることができる。また、接着材層を加熱して硬化させる際には、大気圧下であってもよく、減圧下であってもよい。減圧状態で加熱によって接着材層を硬化させる場合、減圧条件は、１０ｋＰａ以下とすることができる。
【００９０】
また、接着材層１６は、加熱だけでなく、加圧加熱によって硬化させてもよい。加圧状態にすることで接着材の被着体への密着性が向上しやすい。高いピール強度を確実に得るという観点から、１５０℃〜２２０℃の温度範囲で１０分〜３６０分の時間範囲で加熱しながら０．１ＭＰａ〜１０ＭＰａに加圧して、接着材層を硬化させることが好ましく、１７０℃〜２００℃の温度範囲で３０分〜１８０分の時間範囲で加熱しながら０．３ＭＰａ〜５ＭＰａに加圧して、接着材層を硬化させることがより好ましい。又は、硬化の工程の一部を加熱のみ、残りを加圧加熱によって行ってもよい。接着材層を加熱して硬化させる際には、大気圧下であってもよく、減圧下であってもよい。減圧状態で加熱によって接着材層を硬化させる場合、減圧条件は、１０ｋＰａ以下とすることができる。
【００９１】
なお、配線板３６の金属回路層１１側の面には、金属回路層１１と絶縁層１７との段差が存在する場合がある。この場合には、前記段差による不均一な圧力分布が接着材の密着不良を引き起こさないように、仮固定した配線板３６とヒートシンク５０とを加圧加熱する際に、配線板３６側にクッション性を有するシートを配置することが好ましい。クッション性を有するシートにより配線板３６の段差による圧力の偏りが発生せず、接着材層１７がに加圧される点で好ましい。また、ヒートシンク５０が平板以外の形状、例えば、半円筒又はフィン付である場合は、加圧加熱時の加圧条件はヒートシンク５０の形状が変形しない圧力を選択することが好ましい。あるいは、ヒートシンク５０の変形を防止する治具を使用して加圧してもよい。
【００９２】
搬送用支持基材２１は、部品実装までに除去される。これにより金属回路層１１がヒートシンク付配線板８２の表面に露出する。搬送用支持基材２１の剥離は、接着工程の前であってもよく、後であってもよい。金属回路層１１が露出され、また、接着材層１６が硬化されて硬化接着材層となり、ヒートシンク付配線板８２が得られる（図４（ＶＩ）参照）。
【００９３】
第一の積層体６０の作製工程の後、又は、搬送用支持基材２１を配置する第二の積層体６５の作製工程の後に、積層体の外形加工を行ってもよい。又は、ヒートシンク５０と配線板３６との接着工程の後に配線板３６とヒートシンク５０の外形加工を一括して行ってもよい。配線板の外形加工には通常に用いられる方法を特に制限なく適用することができる。
【００９４】
ヒートシンク付配線板８２は、絶縁層１７、金属回路層１１及び接着材層１６をこの順に含む配線板３６と、ヒートシンク５０とが、硬化した接着材層１６を介して接着された構造を有する。このようなヒートシンク付配線板８２は、配線板３６とヒートシンク５０とが硬化した接着材層１６を介して固定されているので、密着力に優れ、高い熱伝導性を示すことができる。
【００９５】
また、搬送用支持基材２１を除去した後に、金属回路層１１、絶縁層１７又はこれら双方の上にソルダレジスト層を形成してもよい。ソルダレジスト層の形成は、通常に用いられる方法を特に制限なく適用することができる。ソルダレジスト層は、液状のレジスト組成物を所望の形状に印刷する方法、所望の形状に加工されたカバーレイフィルムを配置する方法等により形成することができる。
【００９６】
〔ヒートシンク付部品実装配線板の製造方法〕
本発明のヒートシンク付部品実装配線板の製造方法は、上述した各工程に加えて、上述した製造方法により得られたヒートシンク付配線板８２の金属回路層１１上に部品を実装する部品実装工程を含む（図６参照）。
本発明のヒートシンク付部品実装配線板は、ヒートシンク付配線板を用いて作製される。具体的には、図６及び図７に例示されるように、ヒートシンク付部品実装配線板１０２は、金属回路層１１を有するヒートシンク付配線板８２と、金属回路層１１上に導電性接続材料４２を介して実装された部品４０とを有している。図７には、図５（ＩＶ）に示されるヒートシンク付配線板８２の金属回路層１１上に部品４０が実装された態様の一例が示されている。図７では、複数の部品４０が金属回路層１１を介して直列に接続されている。
【００９７】
ヒートシンク付配線板８２への部品４０の実装は、ヒートシンク付配線板８２の金属回路層１１上に、はんだ等の導電性接続材料４２を介して部品４０を載せて、この状態でリフロー炉を通す等して行われる。これにより、ヒートシンク付部品実装配線板１０２が得られる。
【００９８】
金属回路層１１上にリフロー処理によって部品４０を実装する工程においては、例えば、必要に応じて、ソルダレジストを回路面に形成する工程、ヒートシンク付配線板８２を必要な大きさに外形加工する工程等を実施した後、部品４０とはんだ等の導電性接続材料４２を金属回路層１１上に配置し、リフロー処理によって部品４０を金属回路層１１上に実装する。部品４０を金属回路層１１上に実装する際には、部品４０以外のその他の部品を一括して実装してもよい。リフロー処理は通常用いられる条件で行われる。
【００９９】
部品４０としては、半導体チップ、トランジスタ、ダイオード、サイリスタ、サーミスタ、ＭＯＳ−ＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、ＩＧＢＴ（Ｉｎｓｕｌａｔｅｄ  Ｇａｔｅ  Ｂｉｐｏｌａｒ  Ｔｒａｎｓｉｓｔｏｒ）、ＬＥＤ（Ｌｉｇｈｔ  Ｅｍｉｔｔｉｎｇ  Ｄｉｏｄｅ）等の能動素子、コンデンサ、抵抗体、コイル等の受動素子などが挙げられる。部品の実装方法は、通常用いられる方法から適宜選択することができる。部品の実装方法としては、例えば、金属回路層１１上に設けられた金属ペースト等を介して実装する方法が用いられる。
【０１００】
中でも能動素子は、半導体素子と、半導体素子及び外部を電気的に接続する端子と、半導体素子を密封し保持する封止材とから構成される。前記端子は特に制限されず、銅等の導体、はんだなどが用いられる。前記封止材は特に制限されず、エポキシ樹脂等が用いられる。なお、このような能動素子に相当する半導体部品は、特開２００７−１１０１１３号公報等に記載の方法等に準じて得ることができる。
【０１０１】
ヒートシンク付部品実装配線板１０２は、ヒートシンク付配線板８２を用いているため、ヒートシンク５０への熱伝導性に優れた電子部品となる。
【０１０２】
＜電子部品＞
本発明では、ヒートシンク付部品実装配線板が電子部品となる。ヒートシンク付部品実装配線板は、粘着材層ではなく、硬化した接着材層により配線板がヒートシンクに固定されているために、硬化した接着材層の熱抵抗の低さのために放熱性に優れている。また、部品実装された配線板がヒートシンクから脱落する恐れがなく、ネジによる補強を行わずに済む。
【０１０３】
＜セット＞
本発明のセットは、回路形成用金属層、支持体、接着材層及び第一の仮支持体をこの順に含む配線板材料と、第二の仮支持体と、を含み、前記ヒートシンク付配線板の製造方法に使用されるセットであり、必要に応じて他の要素も含む。第二の支持体は、回路形成用金属層から形成される金属回路層上に配置されるものである。
また、本発明の他のセットは、金属回路層、支持体及び接着材層をこの順に含む配線板と、前記接着材層上に配置された第一の仮支持体とを含む仮支持体付配線板と、第二の仮支持体と、を含み、前記ヒートシンク付配線板の製造方法に使用されるセットであり、必要に応じて他の要素も含む。第二の支持体は、金属回路層上に配置されるものである。
上記のセットは、上述したヒートシンク付配線板の製造方法に使用される材料を要素として有するので、簡便に且つ効率よく、ヒートシンク付配線板を得ることができる。
【０１０４】
前記第一の仮支持体及び前記第二の仮支持体は、それぞれ、前記ヒートシンク付配線板の製造方法において既述した支持用セパレータ及び搬送用支持基材に相当する。また、前記前記ヒートシンク付配線板の製造方法において既述した部材を、追加可能な他の要素として含むことができる。
【０１０５】
また、本発明の一態様は、回路形成用金属層、支持体、接着材層及び第一の仮支持体をこの順に含む配線板材料と、前記回路形成用金属層から形成される金属回路層上に配置可能な第二の仮支持体と、を含むセットの、前述したヒートシンク付配線板の製造方法又はヒートシンク付部品実装配線板の製造方法における使用も包含する。また、本発明の他の一態様は、金属回路層、支持体及び接着材層をこの順に含む配線板と、前記接着材層上に配置された第一の仮支持体とを含む仮支持体付配線板と、前記金属回路層上に配置可能な第二の仮支持体と、を含むセットの、前述したヒートシンク付配線板の製造方法又はヒートシンク付部品実装配線板の製造方法における使用も包含する。
上記の各態様における配線板材料、配線板、第一の仮支持体、仮支持体付接着材シート、及び第二の仮支持体、並びに他の要素については、前述したヒートシンク付配線板の製造方法に使用されるセット又はヒートシンク付部品実装配線板の製造方法に使用されるセットに関して、上述した内容をそのまま適用する。
【０１０６】
更に本発明は、以下の態様を含む。
（１）金属回路層と、支持体と、硬化接着材層と、ヒートシンクとをこの順に含むヒートシンク付配線板。
このようなヒートシンク付配線板では、支持体とヒートシンクとが硬化した接着材層を介して配置されているので、支持体とヒートシンクとの密着力に優れ、高い熱伝導性を示すことができる。この態様における支持体、金属回路層及び金属回路層を得るための回路形成用金属層、配線板、ヒートシンク、並びに、硬化接着材層及び硬化接着材層を得るための接着材層については、上述した内容をそのまま適用する。
（２）前記支持体と硬化接着材層の総厚みの平均値が６μｍ以上１００μｍ以下である、（１）に記載のヒートシンク付配線板。
（３）前記支持体の厚みの平均値が３μｍ以上５０μｍ以下である、（１）又は（２）に記載のヒートシンク付配線板。
（４）前記硬化接着材層の厚みの平均値が３μｍ以上５０μｍ以下である、（１）〜（３）のいずれかに記載のヒートシンク付配線板。
（５）金属回路層と、支持体と、硬化接着材層と、ヒートシンクとをこの順に含むヒートシンク付配線板と、前記ヒートシンク付配線板の前記金属回路層上に実装された部品と、を含むヒートシンク付部品実装配線板。このようなヒートシンク付部品実装配線板では、支持体とヒートシンクとが硬化した接着材層を介して配置されているので、支持体とヒートシンクとの密着力に優れる。これにより、部品の脱落が抑制され、ヒートシンクへの熱伝導性に優れた電子部品を供給できる。この態様における支持体、金属回路層及び金属回路層を得るための回路形成用金属層、配線板、ヒートシンク、硬化接着材層及び硬化接着材層を得るための接着材層、並びに、部品については、上述した内容をそのまま適用する。
（６）前記支持体と硬化接着材層の総厚みの平均値が６μｍ以上１００μｍ以下である、（５）に記載のヒートシンク付配線板。
（７）前記支持体の厚みの平均値が３μｍ以上５０μｍ以下である、（５）又は（６）に記載のヒートシンク付配線板。
（８）前記硬化接着材層の厚みの平均値が３μｍ以上５０μｍ以下である、（５）〜（７）のいずれかに記載のヒートシンク付配線板。
【実施例】
【０１０７】
以下、本発明を実施例により具体的に説明するが、本発明はこれらの実施例に限定されるものではない。以下に示す各層又は積層体の厚みの平均値は、５点の厚さをマイクロメーターを用いて測定し、その算術平均値として求めた平均値である。【０１０８】
［実施例１］
＜配線板材料の作製＞
回路形成用金属層として、厚みの平均値が３５μｍである銅箔と、厚みの平均値が３０μｍであるポリイミド絶縁層とがこの順に配置されてなる材料（日立化成株式会社、ＭＣＦ−５０００ＩＳ）と、ポリアミドイミド樹脂（６０℃における粘度：６０００Ｐａ・ｓ、熱硬化前かつ６０℃を超え２００℃以下の温度範囲における粘度の最小値：１０００Ｐａ・ｓ、Ｔｇ：２６０℃）を含み、厚みの平均値が３５μｍである接着材層の一方の面にＰＥＴセパレータを、他方の面に厚みの平均値が５０μｍであるＰＥＴフィルムである支持用セパレータを有する接着材テープ（日立化成株式会社、ＡＳ−９０００ＩＡ）と、を用意した。【０１０９】
上記のポリアミドイミド樹脂の６０℃における粘度及び６０℃を超え２００℃以下の温度範囲における粘度の最小値は、大気圧下、昇温速度５℃／ｍｉｎ、周波数１０Ｈｚの条件で、サンプルをはさむ測定冶具は円形の平板を用いて、ＡＲＡＳ ＴＥＳＴ ＳＴＡＴＩＯＮ（Ｒｈｅｏｍｅｔｒｉｃ Ｓｃｉｅｎｔｉｆｉｃ社）にて、ずり粘度測定を行うことにより求めた。なお、ポリアミドイミド樹脂の絶縁抵抗値は、絶縁抵抗計を用いて、測定電圧１００Ｖによる測定で３×１０１３Ω・ｃｍ以上であった。【０１１０】
上記の材料のポリイミド絶縁層と、上記の接着材テープから一方の面のＰＥＴセパレータ（離型ＰＥＴフィルム）を剥離して露出させた接着材層とが対向するように配置して、支持用セパレータと接着材層とを有する配線板材料を得た。接着材層の配置は、１２０℃、２ＭＰａ、１．０ｍ／ｍｉｎの条件にてホットロールラミネート法にて行った。【０１１１】
次いで、ガードテープとしてクリーンルーム用のウルトラテープ＃１１１０を、配線板材料の端部を包むように貼り付け、銅箔とセパレータの間に薬液が侵入しないようにシールした。【０１１２】
＜配線板の作製＞
上記で得たシールされた配線板材料の回路形成用金属層に、エッチングレジストを設けた後、塩化第二鉄水溶液中で銅を溶解することで回路加工処理して、金属回路層を形成し、配線板を作製した。これにより図４（ＩＩ）に示されるような第一の積層体を得た。【０１１３】
＜搬送用支持基材の配置＞
得られた第一の積層体の金属回路層上に、搬送用支持基材として粘着フィルム（日立化成株式会社、ＤＴ−４３００Ｓ、厚みの平均値５０μｍ）を、粘着フィルムの粘着材層と金属回路層とが対向するように配置し、図４（ＩＩＩ）に示されるような第二の積層体を得た。搬送用支持基材の配置は、３０℃、０．３ＭＰａ、０．３ｍ／ｍｉｎの条件にてロールラミネート法にて行った。次いで、６ｍｍ幅、１００ｍｍ長に外形加工し、ガードテープを除去した。【０１１４】
＜支持用セパレータの剥離＞
上記で得られた外形加工された第二の積層体の接着材層上に配置されている支持用セパレータを１８０°折り曲げて、折り曲げ方向に引っ張ることにより剥離して、接着材層が露出した第三の積層体を得た。【０１１５】
＜配線板の仮固定＞
得られた第三の積層体の接着材層が、ヒートシンクであるアルミニウム基板（Ａ−５０５２、厚みの平均値１ｍｍ）と接触するように配置して、第三の積層体をヒートシンク上に仮固定した。第三の積層体及びヒートシンクの配置は、１２０℃、２．０ＭＰａ、１．０ｍ／ｍｉｎの条件にてホットロールラミネート法にて行った。
同様にして、アルミニウム基板の代わりに透明基板（スライドガラス、ホウ珪酸ガラス、松浪Ｓ１１１１）を用いて、透明基板上に第三の積層体を仮固定し、密着面積率評価用の試料を得た。【０１１６】
＜搬送用支持基材の剥離＞
次いで、ヒートシンク上に仮固定された第三の積層体の金属回路層上に配置されている搬送用支持基材を１８０°折り曲げて、折り曲げ方向に引っ張ることにより剥離して、配線板がヒートシンク上に仮固定された積層体を得た。
密着面積率評価用の試料についても同様に行った。【０１１７】
＜接着材層の硬化＞
配線板がヒートシンク上に仮固定された積層体のヒートシンクの上に、耐熱離型フィルム（三井化学東セロ株式会社、オピュランＸ−４４Ｂ、厚みの平均値５０μｍ）を置き、真空加圧プレスを用い、３ｋＰａの真空下で３ＭＰａに加圧し、４℃／ｍｉｎで昇温し、１８５℃にて９０分間保持することで加圧加熱することで接着材層を硬化して、ヒートシンク付配線板を得た。次いで、配線板の金属回路層面上の所定箇所にソルダレジストを印刷により付与し、１２０℃９０分間の熱処理により硬化した。
密着面積率評価用の試料についても同様に行った。【０１１８】
＜部品実装＞
ヒートシンク付配線板の金属回路層に、複数のはんだ（千住金属工業株式会社、ＥＣＯ  ＳＯＬＤＥＲ  ＰＡＳＴＥ  Ｌｅａｄ  Ｆｒｅｅ、Ｍ７０５、Ｓｎ−３．０Ａｇ−０．５Ｃｕ、溶融温度２２０℃）、チップ抵抗（釜屋電機株式会社、ＲＭＣ１Ｋ１００ＦＴＥ、厚膜抵抗１０Ω、６．３ｍｍ長×３．２ｍｍ幅×０．６ｍｍ高）、コネクタ等を載せ、リフロー処理（最大２６０℃）することで、金属回路層上にチップ抵抗等の部品が実装されたヒートシンク付部品実装配線板を得た。
密着面積率評価用の試料についても同様に行った。【０１１９】
［評価］
＜配線板の密着面積率評価＞
配線板における接着材層のヒートシンクに対する密着性を、以下のようにして測定される密着面積率により評価した。上記で得られた部品実装までを行った密着面積率評価用の試料に、目印として長さ７５ｍｍのテープを貼り付けた。天井に２本の蛍光灯（１２００ｍｍ長、４０Ｗ）を間隔が１０．７ｃｍとなるように平行に設置した。試料を、蛍光灯から２ｍ下で、２本の蛍光灯が透明基板に写り込み、且つ透明基板面が天井から床方向に対して４５°傾いた状態となるように位置決めした。写り込んだ蛍光灯の発光部分の長手方向とデジタルカメラの撮影画像（縦横比３：４）の長手方向（横方向）とがほぼ平行になり、写り込んだ蛍光灯の発光部分の長手方向の全長が、試料に貼り付けた長さ７５ｍｍのテープと同じ長さとなるように、試料とデジタルカメラの位置関係を調整して、画素数６００万の評価用画像を得た。得られた評価用画像から、２本の蛍光灯に挟まれ、長手方向の中心付近にある領域の一部を矩形状の観察領域として選択した。選択された観察領域は、長手方向の長さが写り込んだ２本の蛍光灯の発光部分の長手方向の長さの８０％で、短手方向の長さが写り込んだ２本の蛍光灯の間隔の７０％であった。【０１２０】
得られた観察領域に含まれる全画素について、各画素の明度に基づいて２値化処理した。２値化処理は、基準明度以上の明度を示す画素を非密着部と、基準明度未満の明度を示す画素を密着部と、それぞれ判定して行った。２値化処理された観察領域の全画素について、全画素数に対する密着部の画素数の割合（％）として密着面積率を算出した。
なお密着部と非密着部とを区別する基準明度は以下のようにして決定した。配線板の接着材層を透明基板に貼り付ける際に、一部の領域のみに、ヒートシンクに貼り付ける場合と同じ条件を適用して部分的に密着領域が形成された試料を別途作製した。作製した試料について上記と同様にして評価用画像を得て、密着領域における明度の最小値と、それ以外の領域における明度の最大値とから得られる平均値を基準明度とした。【０１２１】
＜部品と配線板の温度差評価＞
ヒートシンク付部品実装配線板の部品が実装された面とは反対側面のヒートシンクに放熱グリース（信越化学工業株式会社、Ｇ７０７）を塗布し、２５℃に温調したヒートブロックに放熱グリースを介して固定した。チップ抵抗１個あたり１Ｗの電力が消費されるように通電し、５分間経過後に、部品の表面温度Ｔ１と配線板の部品実装していない部分の表面温度Ｔ２とをサーモカメラ（株式会社アピステ、ＦＳＶ−１２００）によってそれぞれ測定し、部品と配線板との温度差ΔＴ＝Ｔ１−Ｔ２を評価した。その結果、部品と配線板との温度差ΔＴは３７．９℃であった。【０１２２】
［実施例２］
回路形成用金属層として厚みの平均値が３５μｍである銅箔と、厚みの平均値が３０μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１２３】
次いで、実施例１と同様にして密着面積率評価及び温度差評価を行った。その結果、配線板の密着面積率は９８％であり、部品と配線板との温度差ΔＴは３５．３℃であった。【０１２４】
［実施例３］
回路形成用金属層として厚みの平均値が３５μｍ厚である銅箔と、厚みの平均値が２５μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１２５】
次いで、実施例１と同様にして密着面積率評価及び温度差評価を行った。その結果、配線板の密着面積率は９８％であり、部品と配線板との温度差ΔＴは３４．０℃であった。【０１２６】
［実施例４］
回路形成用金属層として厚みの平均値が３５μｍ厚である銅箔と、厚みの平均値が２０μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１２７】
次いで、実施例１と同様にして密着面積率評価及び温度差評価を行った。その結果、配線板の密着面積率は９８％であり、部品と配線板との温度差ΔＴは３２．７℃であった。【０１２８】
［実施例５］
回路形成用金属層として厚みの平均値が３５μｍ厚である銅箔と、厚みの平均値が１５μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１２９】
次いで、実施例１と同様にして密着面積率評価及び温度差評価を行った。その結果、配線板の密着面積率は９８％であり、部品と配線板との温度差ΔＴは３１．４℃であった。【０１３０】
［実施例６］
回路形成用金属層として厚みの平均値が３５μｍである銅箔と、厚みの平均値が１０μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１３１】
次いで、実施例１と同様にして密着面積率評価及び温度差評価を行った。その結果、配線板の密着面積率は９８％であり、部品と配線板との温度差ΔＴは３０．１℃であった。【０１３２】
［実施例７］
＜配線板材料の作製＞
回路形成用金属層として厚みの平均値が３５μｍである銅箔と、厚みの平均値が１０μｍであるポリイミド絶縁層とがこの順に配置されてなる材料（日立化成株式会社、ＭＣＦ−５０００ＩＳ）と、接着材層の厚みの平均値が２５μｍであること以外は実施例１と同じである接着材テープ（日立化成株式会社、ＡＳ−９０００ＩＡ）とを用いたこと以外は、実施例１と同様にして、配線板の作製、搬送用支持基材の配置、支持用セパレータの剥離を行った。【０１３３】
＜配線板の仮固定＞
得られた第三の積層体の接着材層が、ヒートシンクであるアルミニウム基板（Ａ−５０５２、厚みの平均値１ｍｍ）と接触するように配置して、第三の積層体をヒートシンク上に仮固定した。第三の積層体及びヒートシンクの配置は、真空加圧プレスを用い、３ｋＰａの真空下で２ＭＰａに加圧し、６℃／ｍｉｎで昇温し、１３０℃にて３分間保持することで加圧加熱して行った。
同様にして、アルミニウム基板の代わりに透明基板であるポリカーボネート基板（２ｍｍ厚）を用いて、透明基板上に第三の積層体を固定した。なお、真空加圧プレスの前に、配線板の金属回路層面上に耐熱離型フィルム（三井化学東セロ株式会社、オピュランＸ−４４Ｂ、５０μｍ）を置いた。仮固定の後に、配線板の金属回路層上から搬送用支持基材を剥離した。【０１３４】
＜接着材層の硬化＞
配線板がヒートシンク上に仮固定された積層体を、オーブンを用い、大気圧下で１８５℃にて９０分間加熱して、接着材層を硬化して、ヒートシンク付配線板を得た。【０１３５】
次いで、実施例１と同様にして部品実装を行い、更に密着面積率評価及び温度差評価を行った。その結果、配線板の密着面積率は９８％であり、部品と配線板との温度差ΔＴは３０．１℃であった。【０１３６】
［実施例８］
回路形成用金属層として厚みの平均値が３５μｍである銅箔と、厚みの平均値が１０μｍであるポリイミド絶縁層とがこの順に配置されてなる材料（日立化成株式会社、ＭＣＦ−５０００ＩＳ）と、接着材層の厚みの平均値が１０μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１３７】
次いで、実施例１と同様にして密着面積率評価及び温度差評価を行った。その結果、配線板の密着面積率は９８％であり、部品と配線板との温度差ΔＴは２６．２℃であった。【０１３８】
［実施例９］
回路形成用金属層として厚みの平均値が３５μｍである銅箔と、厚みの平均値が５μｍであるポリイミド絶縁層とがこの順に配置されてなる材料（日立化成株式会社、ＭＣＦ−５０００ＩＳ）と、接着材層の厚みの平均値が１０μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１３９】
次いで、実施例１と同様にして密着面積率評価及び温度差評価を行った。その結果、配線板の密着面積率は９８％であり、部品と配線板との温度差ΔＴは２４．９℃であった。【０１４０】
［実施例１０］
回路形成用金属層として厚みの平均値が３５μｍである銅箔と、厚みの平均値が５μｍであるポリイミド絶縁層とがこの順に配置されてなる材料（日立化成株式会社、ＭＣＦ−５０００ＩＳ）と、接着材層の厚みの平均値が５μｍであること以外は実施例１と同じである接着材テープ（日立化成株式会社、ＡＳ−９０００ＩＡ）とを用いたこと以外は、実施例１と同様にして、ヒートシンク付配線板及びヒートシンク付部品実装配線板を作製した。【０１４１】
次いで、実施例１と同様にして密着面積率評価及び温度差評価を行った。その結果、配線板の密着面積率は９８％であり、部品と配線板との温度差ΔＴは２３．６℃であった。【０１４２】
［比較例１］
回路形成用金属層として厚みの平均値が３５μｍである銅箔と、厚みの平均値が５μｍであるポリイミド絶縁層とがこの順に配置されてなる材料（日立化成株式会社、ＭＣＦ−５０００ＩＳ）と、接着材層の厚みの平均値が５μｍであること以外は実施例１と同じである接着材テープ（日立化成株式会社、ＡＳ−９０００ＩＡ）とを用いて、実施例１と同様にして配線板材料を得た。得られた配線板材料から支持用セパレータを剥離して得られた積層体を用いて、回路加工工程を実施した。
その結果、回路加工工程の途中で接着材層が薬液に侵食された。また、回路加工工程の取扱時に、配線板材料に折れ等の変形が生じることがあった。これによりその後の工程を実施することができなかった。【０１４３】
［比較例２］
回路形成用金属層として厚みの平均値が３５μｍである銅箔に、厚みの平均値が２５μｍである接着材層と厚みの平均値が５０μｍである支持用セパレータとが配置されてなる接着テープ（日立化成株式会社、ＡＳ−９０００ＩＡ、Ｔｇ２６０℃）を、接着材層が銅箔に接触するように配置した。接着材層の配置は、１２０℃、２ＭＰａ、１．０ｍ／ｍｉｎの条件にてホットロールラミネート法にて行った。得られた積層体を配線板材料として用いたこと以外は、実施例１と同様に配線板を作製した。その結果、回路加工工程の途中で回路層側に露出した接着材層が薬液に侵食され、その後の工程を実施することができなかった。【０１４４】
［比較例３］
＜配線板材料の作製＞
回路形成用金属層として厚みの平均値が３５μｍである銅箔と、厚みの平均値が３０μｍであるポリイミド絶縁層とが配置されてなる配線板材料（日立化成株式会社、ＭＣＦ−５０００ＩＳ）と、厚みの平均値が５０μｍである粘着材層の一方の面にＰＥＴセパレータ、他方の面にＰＥＴフィルムである支持用セパレータを有する粘着材テープ（日立化成株式会社、ＤＡ−３０５０）と、を用意した。
上記の配線板材料のポリイミド絶縁層と、上記の粘着材テープから一方の面のＰＥＴセパレータ（離型ＰＥＴフィルム）を剥離して露出させた粘着材層とが対向するように配置して、支持セパレータと粘着材層とを有する配線板材料を得た。粘着材層の配置は、３０℃、０．３ＭＰａ、０．３ｍ／ｍｉｎの条件にてロールラミネート法にて行った。【０１４５】
次いで、ガードテープとしてクリーンルーム用のウルトラテープ＃１１１０を、配線板材料の端部を包むように貼り付け、銅箔とセパレータの間に薬液が侵入しないようにシールした。【０１４６】
次いで、実施例１と同様にして、配線板の作製、搬送用支持基材の配置、支持用セパレータの剥離を行った。【０１４７】
＜配線板の固定＞
搬送用支持基材が配置され、支持用セパレータが剥離された積層体（配線板）の粘着材層がヒートシンクであるアルミニウム基板（Ａ−５０５２、厚みの平均値１ｍｍ）に対向するように積層体を配置して固定した。配線板とヒートシンクの配置は、３０℃、０．３ＭＰａ、０．３ｍ／ｍｉｎの条件にてロールラミネート法にて行った。
同様にして、アルミニウム基板の代わりに透明基板（スライドガラス、ホウ珪酸ガラス、松浪Ｓ１１１１）を用いて、透明基板上に配線板を固定した。【０１４８】
次いで、実施例１と同様にして、透明基板上に固定された配線板の密着面積率評価を行った。その結果、配線板の密着面積率は９８％であった。【０１４９】
次いで、実施例１と同様にして、部品実装を行った。その結果、絶縁層の一部がヒートシンク又は透明基板から浮き上がった。
次いで、再び透明基板上に固定された配線板の密着面積率評価を行った。その結果、配線板の密着面積率は４０％であった。また部品と配線板の温度差評価を行った。その結果、部品と配線板との温度差ΔＴは４５．１℃であった。【０１５０】
［比較例４］
＜配線板材料の作製＞
回路形成用金属層として厚みの平均値が３５μｍである銅箔と、厚みの平均値が３０μｍであるポリイミド絶縁層とが配置されてなる配線板材料（日立化成株式会社、ＭＣＦ−５０００ＩＳ）と、ホットメルト接着材テープ（ポリエステル系樹脂、日東シンコー株式会社、ポリエスホットメルト接着シートＦＢ−ＭＬ４、接着材層の厚みの平均値７０μｍ、接着材層の一方の面にＰＥＴセパレータ、他方の面にＰＥＴフィルムである支持用セパレータを有する）と、を用意した。
上記の配線板材料のポリイミド絶縁層と、上記のホットメルト接着材テープから一方の面のＰＥＴセパレータ（離型ＰＥＴフィルム）を剥離して露出させた接着材層とが対向するように配置して、支持セパレータとホットメルト接着材層とを有する配線板材料を得た。粘着材層の配置は、１３０℃、０．２ＭＰａ、０．５ｍ／ｍｉｎの条件にてロールラミネート法にて行った。【０１５１】
次いで、ガードテープとしてクリーンルーム用のウルトラテープ＃１１１０を、配線板材料の端部を包むように貼り付け、銅箔とセパレータの間に薬液が侵入しないようにシールした。【０１５２】
次いで、実施例１と同様にして、配線板の作製、搬送用支持基材の配置、支持用セパレータの剥離を行った。【０１５３】
次いで、配線板の配置条件を１３０℃、０．２ＭＰａ、０．５ｍ／ｍｉｎとして加圧加熱処理した後に、冷却して接着材層を固化したこと以外は、比較例３と同様にして、配線板のヒートシンクへの固定を行った。
同様にして、アルミニウム基板の代わりに透明基板（スライドガラス、ホウ珪酸ガラス、松浪Ｓ１１１１）を用いて、透明基板上に配線板を固定した。
次いで、透明基板上に固定された配線板の密着面積率評価を行った。その結果、配線板の密着面積率は９８％であった。【０１５４】
次いで、部品実装を行った。その結果、絶縁層とヒートシンク又は透明基板との間からホットメルト接着材が染み出し、絶縁層よりも広い範囲にホットメルト接着材層が広がった。
再び透明基板上に固定された配線板の密着面積率評価を行った。その結果、配線板の密着面積率は８０％であった。また部品と配線板の温度差評価を行った。その結果、部品と配線板との温度差ΔＴは５１．６℃であった。【０１５５】
【表１】
2014021439.tif 000003
【０１５６】
【表２】
2014021439.tif 000004
【０１５７】
【表３】
2014021439.tif 000005
【０１５８】
以上の結果から、本発明によれば、配線板とヒートシンクとの密着性に優れ、高い熱伝導性を有するヒートシンク付配線板及びヒートシンク付部品実装配線板を効率よく製造できることが分かる。【０１５９】
日本特許出願２０１２−１７３４８２号の開示はその全体を本明細書に援用する。
本明細書に記載された全ての文献、特許出願、および技術規格は、個々の文献、特許出願、および技術規格が参照により取り込まれることが具体的かつ個々に記された場合と同程度に、本明細書に参照により取り込まれる。
【図４】
2014021439.tif 000006
【図５】
2014021439.tif 000007
【図８】
2014021439.tif 000008
【図１】
2014021439.tif 000009
【図２】
2014021439.tif 000010
【図３】
2014021439.tif 000011
【図６】
2014021439.tif 000012
【図７】
2014021439.tif 000013
【国際調査報告】
2014021439.tif 000014
2014021439.tif 000015
2014021439.tif 000016
2014021439.tif 000017